(57)【要約】【課題】従来の技術の欠点を回避し、かつ照明手段、特にガス放電ランプの放出による機器の問題及び障害が生じないスクリーン若しくはディスプレイの背景照明のためのバックライトシステムの提供。【解決手段】本発明によりカバーガラスを有する少なくとも１つの照明手段を含むディスプレイ又はスクリーンの背景照明のためのバックライトシステムにおいて、カバーガラスのガラス組成物がＩＲ放射線を吸収する１個又は複数個のドーピング酸化物でドープされており、及び／又は前記カバーガラスがＩＲ放射線吸収内部及び／又は外部コーティングを有し、及び／又は前記バックライトシステムがカバーガラス以外の素子にＩＲ放射線吸収コーティングを有するバックライトシステム。【選択図】図１
2009537937.tif 000002
【特許請求の範囲】
【請求項１】
カバーガラスを有する少なくとも１つの照明手段を含むディスプレイ又はスクリーンの背景照明のためのバックライトシステムであって、
前記カバーガラスのガラス組成物がＩＲ放射線を吸収する１個又は複数個のドーピング酸化物でドープされており、及び／又は
前記カバーガラスがＩＲ放射線吸収内部及び／又は外部コーティングを有し、及び／又は
前記バックライトシステムがカバーガラス以外の素子にＩＲ放射線吸収コーティングを有する、前記バックライトシステム。
【請求項２】
カバーガラスを有する少なくとも１つの照明手段、並びに合成樹脂からなる光分配ユニット（ライトガイドプレート、ＬＧＰ）を含むディスプレイ又はスクリーンの背景照明のためのバックライトシステムであって、
前記カバーガラスのガラス組成物がＩＲ放射線を吸収する１個又は複数個のドーピング酸化物でドープされており、及び／又は
前記カバーガラスがＩＲ放射線吸収内部及び／又は外部コーティングを有し、及び／又は
前記バックライトシステムがカバーガラス以外の素子にＩＲ放射線吸収コーティングを有する、前記バックライトシステム。
【請求項３】
前記ドーピング酸化物が、イッテルビウム、ジスプロシウム、サマリウム、酸化鉄（ＩＩ）及び酸化銅（ＩＩ）、並びにこれらの混合物を含んでなる、請求項１又は２記載のバックライトシステム。
【請求項４】
前記素子が、ＩＲ吸収コーティングを有し、光分配ユニット（ライト・ガイド・プレート、ＬＧＰ）、好ましくはディフューザプレート、支持プレート又は支持ディスク、カバーディスク又は保護ディスクの素子、バックライトシステムの（部分）平面若しくは領域、又はそれらのを構成する部材から選択される、請求項２又は３記載のバックライトシステム。
【請求項５】
前記コーティングがＩＲを反射する性質を更に有する、請求項１から４のいずれか１項記載のバックライトシステム。
【請求項６】
前記コーティングが、以下のうちの１つ若しくは２つ以上の組み合わせから選択される層である、請求項１から５のいずれか１項記載のバックライトシステム：
ＳｉＯ２及びＴｉＯ２からなる層、
ＳｉＯ２及びＴａ２Ｏ５からなる層、
ＳｉＯ２及びＮｂ２Ｏ５からなる層、
ＳｉＯ２及びIｎ２Ｏ３からなる層、
ＳｉＯ２及びＺｒＯ２からなる層、
透明な導電性層、
Iｎ２Ｏ３からなる層、
ＳｎＯ２からなる層、
ＺｎＯからなる層、
Ｓｎ、Ｆでドーピングされた透明な導電性層、
Ｓｎ、ＦでドーピングされたＩｎ２Ｏ３からなる層、
Ｓｎ、ＦでドーピングされたＳｎＯ２からなる層、
Ｓｎ、ＦでドーピングされたＺｎＯからなる層、
銀からなる層、並びに
銀ベースの層。 
【請求項７】
前記照明手段が放電ランプである、請求項１から６記載のバックライトシステム。
【請求項８】
前記放電ランプが、放電空間を有し、前記放電空間に放電物質（ネオン、アルゴン、キセノン及び／又は希土類イオン及び／又は水銀）が充填されている、請求項７記載のバックライトシステム。
【請求項９】
前記放電ランプの前記カバーガラスの内側に蛍光層を有する、請求項７又は８記載のバックライトシステム。
【請求項１０】
前記カバーガラスの前記組成物が以下の組成である、請求項１から９のいずれか１項記載のバックライトシステム：
ＳｉＯ２  ５５〜８５重量％、
Ｂ２Ｏ３  ０〜３５重量％、
Ａｌ２Ｏ３  ０〜２０重量％、
Ｌｉ２Ｏ  ０〜１０重量％、
Ｎａ２Ｏ  ０〜２０重量％、
Ｋ２Ｏ  ０〜２０重量％であり、但し、
Ｌｉ２Ｏ＋Ｎａ２Ｏ＋Ｋ２Ｏ＝０〜２５重量％であり、
ＭｇＯ  ０〜８重量％、
ＣａＯ  ０〜２０重量％、
ＳｒＯ  ０〜５重量％、
ＢａＯ  ０〜４５重量％、好ましくはＢａＯ  ０〜５重量％であり、但し、
ＭｇＯ＋ＣａＯ＋ＳｒＯ＋ＢａＯ＝０〜４５重量％、好ましくは０〜２０重量％であり、
ＴｉＯ２  ０〜１０重量％、好ましくは＞０．５〜１０重量％であり、
ＺｒＯ２  ０〜３重量％、
ＣｅＯ２  ０〜３重量％、
ＷＯ３  ０〜３重量％、
Ｂｉ２Ｏ３  ０〜３重量％、
ＭｏＯ３  ０〜３重量％、
ＹＢ２Ｏ３  ０〜４０重量％、
Ｓｍ２Ｏ３  ０〜４０重量％、
Ｄｙ２Ｏ３  ０〜４０重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜４５重量％であり、
並びに必要に応じて精製剤、好ましくは塩化物、硫化物、Ａｓ２Ｏ３及びＳｂ２Ｏ３を通常の濃度で含有する。
【請求項１１】
前記カバーガラスの前記組成物が以下の組成である、請求項１から９のいずれか１項記載のバックライトシステム：
ＳｉＯ２  ５５〜７９重量％、
Ｂ２Ｏ３  ３〜２５重量％、
Ａｌ２Ｏ３  ０〜１０重量％、
Ｌｉ２Ｏ  ０〜１０重量％、
Ｎａ２Ｏ  ０〜１０重量％、
Ｋ２Ｏ  ０〜１０重量％であり、但し、
Ｌｉ２Ｏ＋Ｎａ２Ｏ＋Ｋ２Ｏ＝０．５〜１６重量％であり、
ＭｇＯ  ０〜２重量％、
ＣａＯ  ０〜３重量％、
ＳｒＯ  ０〜３重量％、
ＢａＯ  ０〜４１．２重量％、好ましくはＢａＯ  ０〜３重量％、
ＺｎＯ  ０〜３０重量％、好ましくはＺｎＯ  ０〜３重量％であり、但し、
ＭｇＯ＋ＣａＯ＋ＳｒＯ＋ＢａＯ＋ＺｎＯ＝０〜３０重量％、好ましくは０〜１０重量％であり、
ＺｒＯ２  ０〜３重量％、
ＣｅＯ２  ０〜１重量％、
Ｆｅ２Ｏ３  ０〜１重量％、
ＷＯ３  ０〜３重量％、
Ｂｉ２Ｏ３  ０〜３重量％、
ＭｏＯ３  ０〜３重量％、
ＴｉＯ２  ０〜１０重量％、好ましくはＴｉＯ２＞０．５〜１０重量％であり、
ＹＢ２Ｏ３  ０〜４０重量％、
Ｓｍ２Ｏ３  ０〜４０重量％、
Ｄｙ２Ｏ３  ０〜４０重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜４１．５重量％であり、
必要に応じて精製剤（好ましくは塩化物、硫化物、Ａｓ２Ｏ３及びＳｂ２Ｏ３）を通常の濃度で含有する。
【請求項１２】
前記カバーガラスの前記組成物が以下の組成である、請求項１から９のいずれか１項記載のバックライトシステム：
ＳｉＯ２  ６０〜７４．７重量％、
Ｂ２Ｏ３  ＞２５〜３５重量％、
Ａｌ２Ｏ３  ０〜１０重量％、
Ｌｉ２Ｏ  ０〜１０重量％、
Ｎａ２Ｏ  ０〜１４．７重量％、
Ｋ２Ｏ  ０〜１４．７重量％であり、但し、
Ｌｉ２Ｏ＋Ｎａ２Ｏ＋Ｋ２Ｏ＝０〜１４．７重量％であり、
ＭｇＯ  ０〜８重量％、
ＣａＯ  ０〜１４．７重量％、
ＳｒＯ  ０〜５重量％、
ＢａＯ  ０〜１４．７重量％、好ましくはＢａＯ  ０〜５重量％であり、但し、
ＭｇＯ＋ＣａＯ＋ＳｒＯ＋ＢａＯ＝０〜１４．７重量％、好ましくは０〜１４．７重量％であり、
ＺｎＯ  ０〜１４．７重量％、好ましくは０〜３重量％、
ＺｒＯ２  ０〜５重量％、
ＴｉＯ２  ０〜１０重量％、
Ｆｅ２Ｏ３  ０〜０．５重量％、
ＣｅＯ２  ０〜０．５重量％、
ＭｎＯ２  ０〜１重量％、
Ｎｄ２Ｏ３  ０〜１重量％、
ＷＯ３  ０〜２重量％、
Ｂｉ２Ｏ３  ０〜５重量％、
ＭｏＯ３  ０〜５重量％、
Ａｓ２Ｏ３  ０〜１重量％、
Ｓｂ２Ｏ３  ０〜１重量％、
ＳＯ４２−  ０〜２重量％、
Ｃｌ−  ０〜２重量％、
Ｆ−  ０〜２重量％であり、但し、
ＹＢ２Ｏ３  ０〜１４．７重量％、
Ｓｍ２Ｏ３  ０〜１４．７重量％、
Ｄｙ２Ｏ３  ０〜１４．７重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜１４．７重量％であり、
Ｆｅ２Ｏ３＋ＣｅＯ２＋ＴｉＯ２＋ＰｂＯ＋Ａｓ２Ｏ３＋Ｓｂ２Ｏ３の合計が０〜１０重量％であり、
任意に、ＰｄＯ＋ＰｔＯ３＋ＰｔＯ２＋ＰｔＯ＋ＲｈＯ２＋Ｒｈ２Ｏ３＋ＩｒＯ２＋Ｉｒ２Ｏ３＝０．０００００１〜０．１重量％であり、
並びに必要に応じて精製剤を通常の濃度で含有する。
【請求項１３】
ＥＥＦＬランプに用いられる前記カバーガラスの前記組成物が以下の組成である、請求項１から９のいずれか１項記載のバックライトシステム：
ＳｉＯ２  ５５〜８４．６重量％、
Ｂ２Ｏ３  ０．１〜３５重量％、
Ａｌ２Ｏ３  ０〜２５重量％、好ましくは０〜２０重量％、
Ｌｉ２Ｏ  ＜１．０重量％
Ｎａ２Ｏ  ＜３．０重量％
Ｋ２Ｏ  ＜５．０重量％であり、但し、
Ｌｉ２Ｏ＋Ｎａ２Ｏ＋Ｋ２Ｏの合計＜５．０重量％であり、
ＭｇＯ  ０〜８重量％、
ＣａＯ  ０〜２０重量％、
ＳｒＯ  ０〜２０重量％、
ＢａＯ  ０〜４４．６重量％、好ましくはＢａＯ  ０〜２０重量％であり、但し、
ＴｉＯ２  ０〜１０重量％、好ましくは＞０．５〜１０重量％であり、
ＺｒＯ２  ０〜３重量％、
ＣｅＯ２  ０〜１０重量％、
Ｆｅ２Ｏ３  ０〜３重量％、好ましくは０〜１重量％、
ＷＯ３  ０〜３重量％、
Ｂｉ２Ｏ３  ０〜４４．６重量％、
ＭｏＯ３  ０〜３重量％、
ＺｎＯ  ０〜１５重量％、好ましくは０〜５重量％、
ＰｂＯ  ０〜４４．６重量％であり、但し、
Ａｌ２Ｏ３＋Ｂ２Ｏ３＋ＢａＯ＋ＰｂＯ＋Ｂｉ２Ｏ３＝１５〜４４．６重量％であり、但し
酸化物形態のＨｆ、Ｔａ、Ｗ、Ｒｅ、Ｏｓ、Ｉｒ、Ｐｔ、Ｌａ、Ｐｒ、Ｎｄ、Ｅｕ、Ｇｄ、Ｔｂ、Ｈｏ、Ｅｒ、Ｔｍ及び／又はＬｕを０〜２９．６重量％で含有し、
並びに必要に応じて精製剤を通常の濃度で含有し、
ＹＢ２Ｏ３  ０〜２９．９重量％、
Ｓｍ２Ｏ３  ０〜２９．９重量％、
Ｄｙ２Ｏ３  ０〜２９．９重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜２９．９重量％であり、
並びに必要に応じて精製剤を通常の濃度で含有する。
【請求項１４】
ＥＥＦＬランプに用いられる前記カバーガラスの前記組成物が以下の組成である、請求項１から９のいずれか１項記載のバックライトシステム：
ＳｉＯ２  ５５〜８４．６重量％、
Ｂ２Ｏ３  ０．１〜２９．６重量％、
Ａｌ２Ｏ３  ０〜２０重量％、
Ｌｉ２Ｏ  ＜０．５重量％、
Ｎａ２Ｏ  ＜０．５重量％、
Ｋ２Ｏ  ＜０．５重量％であり、但し、
Ｌｉ２Ｏ＋Ｎａ２Ｏ＋Ｋ２Ｏの合計  ＜１．０重量％であり、
ＭｇＯ  ０〜８重量％、
ＣａＯ  ０〜２０重量％、
ＳｒＯ  ０〜２０重量％、
ＢａＯ  １５〜４４．６重量％、好ましくはＢａＯ  ２０〜３５重量％であり、但し、
ＭｇＯ＋ＣａＯ＋ＳｒＯ＋ＢａＯ＝１５〜２９．６重量％、好ましくは２０〜４０重量％であり、
ＴｉＯ２  ０〜１０重量％、好ましくは＞０．５〜１０重量％、
ＺｒＯ２  ０〜３重量％、
ＣｅＯ２  ０〜１０重量％、好ましくは０〜１重量％、
Ｆｅ２Ｏ３  ０〜１重量％、
ＷＯ３  ０〜３重量％、
Ｂｉ２Ｏ３  ０〜２９．６重量％、
ＭｏＯ３  ０〜３重量％、
ＺｎＯ  ０〜１０重量％、好ましくは０〜５重量％、
ＰｂＯ  ０〜２９．６重量％であり、但し、
ＹＢ２Ｏ３  ０〜２９．９重量％、
Ｓｍ２Ｏ３  ０〜２９．９重量％、
Ｄｙ２Ｏ３  ０〜２９．９重量％、
ＦｅＯ  ０〜１０重量％、
ＣｕＯ  ０〜１０重量％、
Ｃｓ２Ｏ  ０〜２９．６重量％であり、
但し、ＹＢ２Ｏ３、Ｓｍ２Ｏ３、Ｄｙ２Ｏ３、ＦｅＯ及びＣｕＯの合計が０．３〜２９．９重量％であり、
Ａｌ２Ｏ３＋Ｂ２Ｏ３＋ＢａＯ＋Ｃｓ２Ｏ＋ＰｂＯ＋Ｂｉ２Ｏ３の合計が１５〜４４．６重量％であり、
並びに必要に応じて精製剤を通常の濃度で含有し、
好ましくは前記ガラスが、不純物を生じさせる程のアルカリを含有しない。
【請求項１５】
ＥＥＦＬランプに用いられる前記カバーガラスの前記組成物が以下の組成である、請求項１から９のいずれか１項記載のバックライトシステム：
ＳｉＯ２  ３５〜６５重量％、
Ｂ２Ｏ３  ０〜１５重量％、
Ａｌ２Ｏ３  ０〜２０重量％、好ましくは５〜１５重量％、
Ｌｉ２Ｏ  ０〜１．０重量％、
Ｎａ２Ｏ  ０〜１０．０重量％、
Ｋ２Ｏ  ０〜６．０重量％であり、但し、
Ｌｉ２Ｏ＋Ｎａ２Ｏ＋Ｋ２Ｏ＝０〜１７重量％であり、
ＭｇＯ  ０〜６重量％、
ＣａＯ  ０〜１５重量％、
ＳｒＯ  ０〜８重量％、
ＢａＯ  １〜２０重量％、好ましくはＢａＯ  １〜１０重量％、
ＴｉＯ２  ０〜１０重量％、好ましくは＞０．５〜１０重量％、
ＺｒＯ２  ０〜１重量％、
ＣｅＯ２  ０〜０．５重量％、
Ｆｅ２Ｏ３  ０〜０．５重量％、
ＷＯ３  ０〜２重量％、
Ｂｉ２Ｏ３  ０〜２０重量％、
ＭｏＯ３  ０〜５重量％、
ＺｎＯ  ０〜５重量％、好ましくは０〜３重量％、
ＰｂＯ  ０〜６４，７重量％であり、但し、
Ａｌ２Ｏ３＋Ｂ２Ｏ３＋ＢａＯ＋ＰｂＯ＋Ｂｉ２Ｏ３＝８〜６４．７重量％であり、
ＹＢ２Ｏ３  ０〜４０重量％、
Ｓｍ２Ｏ３  ０〜４０重量％、
Ｄｙ２Ｏ３  ０〜４０重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜５０重量％であり、
並びに必要に応じて精製剤を通常の濃度で含有する。
【請求項１６】
ＥＥＦＬランプに用いられる前記カバーガラスの前記組成物が以下の組成である、請求項１から９のいずれか１項記載のバックライトシステム：
ＳｉＯ２  ５０〜６５重量％、
Ｂ２Ｏ３  ０〜１５重量％、
Ａｌ２Ｏ３  １〜１７重量％、
Ｌｉ２Ｏ  ０〜０．５重量％、
Ｎａ２Ｏ  ０〜０．５重量％、
Ｋ２Ｏ  ０〜０．５重量％であり、但し、
Ｌｉ２Ｏ＋Ｎａ２Ｏ＋Ｋ２Ｏ＝０〜１重量％であり、
ＭｇＯ  ０〜５重量％、
ＣａＯ  ０〜１５重量％、
ＳｒＯ  ０〜５重量％、
ＢａＯ  ２０〜４８．７重量％、好ましくはＢａＯ  ２０〜４０重量％、
ＴｉＯ２  ０〜１重量％、
ＺｒＯ２  ０〜１重量％、
ＣｅＯ２  ０〜０．５重量％、
Ｆｅ２Ｏ３  ０〜１．０重量％、好ましくは０〜０．５重量％、
ＷＯ３  ０〜２重量％、
Ｂｉ２Ｏ３  ０〜２８．７重量％、
ＭｏＯ３  ０〜５重量％、
ＺｎＯ  ０〜３重量％、
ＰｂＯ  ０〜２８．７重量％、好ましくはＰｂＯ  １０〜２０重量％であり、但し、
ＹＢ２Ｏ３  ０〜１８．７重量％、
Ｓｍ２Ｏ３  ０〜１８．７重量％、
Ｄｙ２Ｏ３  ０〜１８．７重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜２９重量％であり、
Ａｌ２Ｏ３＋Ｂ２Ｏ３＋ＢａＯ＋ＰｂＯ＋Ｂｉ２Ｏ３の合計が２１〜４９．７重量％であり、
酸化物形態のＨｆ、Ｔａ、Ｗ、Ｒｅ、Ｏｓ、Ｉｒ、Ｐｔ、Ｌａ、Ｐｒ、Ｎｄ、Ｅｕ、Ｇｄ、Ｔｂ、Ｈｏ、Ｅｒ、Ｔｍ、及び／又はＬｕを０〜２８．７重量％含有し、
並びに必要に応じて精製剤を通常の濃度で含有する。
【請求項１７】
ＥＥＦＬランプに用いられる前記カバーガラスの前記組成物が以下の組成である、請求項１から９のいずれか１項記載のバックライトシステム：
ＳｉＯ２  ６３〜７２重量％、
Ｂ２Ｏ３  １５〜２０．２重量％、
Ａｌ２Ｏ３  ０〜５重量％、
Ｌｉ２Ｏ  ０〜５重量％、
Ｎａ２Ｏ  ０〜８重量％、
Ｋ２Ｏ  ０〜８重量％であり、但し、
Ｌｉ２Ｏ＋Ｎａ２Ｏ＋Ｋ２Ｏ＝０．５〜１０重量％であり、
ＭｇＯ  ０〜３重量％、
ＣａＯ  ０〜５重量％、
ＳｒＯ  ０〜３重量％、
ＢａＯ  ０〜２０．２重量％、好ましくはＢａＯ  ０〜３重量％であり、但し、
ＺｎＯ  ０〜２０．２重量％、好ましくはＺｎＯ  ０〜３重量％であり、
ＺｒＯ２  ０〜５重量％、
ＴｉＯ２  ＞０．５〜１０重量％、
ＣｅＯ２  ０〜０．５重量％、
ＭｎＯ２  ０〜１．０重量％、
Ｎｄ２Ｏ３  ０〜１．０重量％、
ＷＯ３  ０〜２重量％、
Ｂｉ２Ｏ３  ０〜５重量％、
ＭｏＯ３  ０〜５重量％、
Ａｓ２Ｏ３  ０〜１重量％、
Ｓｂ２Ｏ３  ０〜１重量％、
ＳＯ４２−  ０〜２重量％、
Ｃｌ−  ０〜２重量％
Ｆ−  ０〜２重量％であり、但し、
ＹＢ２Ｏ３  ０〜２０．５重量％、
Ｓｍ２Ｏ３  ０〜２０．５重量％、
Ｄｙ２Ｏ３  ０〜２０．５重量％、
ＦｅＯ  ０〜１０重量％、
ＣｕＯ  ０〜１０重量％であり、但し、
ＹＢ２Ｏ３、Ｓｍ２Ｏ３、Ｄｙ２Ｏ３、ＦｅＯ及びＣｕＯの合計が０．３〜２０．５重量％であり、
Ｆｅ２Ｏ３＋ＣｅＯ２＋ＴｉＯ２＋ＰｂＯ＋Ａｓ２Ｏ３＋Ｓｂ２Ｏ３の合計が０．５〜１０重量％であり、
並びに必要に応じて精製剤を通常の濃度で含有する。
【請求項１８】
ＥＥＦＬランプに用いられる前記カバーガラスの前記組成物が以下の組成である、請求項１から９のいずれか１項記載のバックライトシステム：
ＳｉＯ２  ６７〜７４重量％、
Ｂ２Ｏ３  ５〜１０重量％、
Ａｌ２Ｏ３  ３〜１０重量％、
Ｌｉ２Ｏ  ０〜４重量％、
Ｎａ２Ｏ  ０〜１０重量％、
Ｋ２Ｏ  ０〜１０重量％であり、但し、
Ｌｉ２Ｏ＋Ｎａ２Ｏ＋Ｋ２Ｏ＝０．５〜１０．５重量％であり、
ＭｇＯ  ０〜２重量％、
ＣａＯ  ０〜３重量％、
ＳｒＯ  ０〜３重量％、
ＢａＯ  ０〜２４．１重量％、好ましくはＢａＯ  ０〜３重量％、
ＺｎＯ  ０〜２４，１重量％、好ましくはＺｎＯ  ０〜３重量％であり、但し、
ＭｇＯ＋ＣａＯ＋ＳｒＯ＋ＢａＯ＋ＺｎＯ＝０〜２４．１重量％、好ましくは０〜６重量％であり、
ＺｒＯ２  ０〜３重量％、
ＣｅＯ２  ０〜１重量％であり、
ＴｉＯ２、Ｂｉ２Ｏ３及び／又はＭｏＯ３の量が各々独立に０〜１０重量％であり、
但し、ＴｉＯ２＋Ｂｉ２Ｏ３＋ＭｏＯ３＝０．１〜１０重量％であり、並びに、
ＹＢ２Ｏ３  ０〜２４．４重量％、
Ｓｍ２Ｏ３  ０〜２４．４重量％、
Ｄｙ２Ｏ３  ０〜２４．４重量％、
ＦｅＯ  ０〜１０重量％、
ＣｕＯ  ０〜１０重量％、
但し、ＹＢ２Ｏ３、Ｓｍ２Ｏ３、Ｄｙ２Ｏ３、ＦｅＯ及びＣｕＯの合計が０．３〜２４．４重量％であり、
並びに必要に応じて精製剤を通常の濃度で含有する。
【請求項１９】
ＥＥＦＬランプに用いられる前記カバーガラスの前記組成物が以下の組成である、請求項１から９のいずれか１項記載のバックライトシステム：
ＳｉＯ２  ６０〜８５重量％、
Ｂ２Ｏ３  ０〜１０重量％、
Ａｌ２Ｏ３  ０〜１０重量％、
Ｌｉ２Ｏ  ０〜１０重量％、
Ｎａ２Ｏ  ０〜２０重量％、
Ｋ２Ｏ  ０〜２０重量％であり、但し、
Ｌｉ２Ｏ＋Ｎａ２Ｏ＋Ｋ２Ｏ＝５〜２５重量％であり、
ＭｇＯ  ０〜８重量％、
ＣａＯ  ０〜２０重量％、
ＳｒＯ  ０〜５重量％、
ＢａＯ  ０〜３０重量％、好ましくはＢａＯ  ０〜５重量％であり、但し、
ＭｇＯ＋ＣａＯ＋ＳｒＯ＋ＢａＯ＝３〜３０重量％、好ましくは３〜２０重量％であり、
ＺｎＯ  ０〜２０重量％、好ましくはＺｎＯ  ０〜８重量％、
ＺｒＯ２  ０〜５重量％、
ＴｉＯ２  ０〜１０重量％、
Ｆｅ２Ｏ３  ０〜５重量％、
ＣｅＯ２  ０〜５重量％、
ＭｎＯ２  ０〜５重量％、
Ｎｄ２Ｏ３  ０〜１．０重量％、
ＷＯ３  ０〜２重量％、
Ｂｉ２Ｏ３  ０〜５重量％、
ＭｏＯ３  ０〜５重量％、
ＰｂＯ  ０〜５重量％、
Ａｓ２Ｏ３  ０〜１重量％、
Ｓｂ２Ｏ３  ０〜１重量％であり、但し、
Ｆｅ２Ｏ３＋ＣｅＯ２＋ＴｉＯ２＋ＰｂＯ＋Ａｓ２Ｏ３＋Ｓｂ２Ｏ３＝０〜１０重量％であり、但し、
任意にＰｄＯ＋ＰｔＯ３＋ＰｔＯ２＋ＰｔＯ＋ＲｈＯ２＋Ｒｈ２Ｏ３＋ＩｒＯ２＋Ｉｒ２Ｏ３＝０．１重量％であり、
ＳＯ４２−  ０〜２重量％、
Ｃｌ−  ０〜２重量％、
Ｆ−  ０〜２重量％、
ＹＢ２Ｏ３  ０〜３１．９重量％、
Ｓｍ２Ｏ３  ０〜３１．９重量％、
Ｄｙ２Ｏ３  ０〜３１．９重量％、
ＦｅＯ  ０〜１０重量％、
ＣｕＯ  ０〜１０重量％、
但し、ＹＢ２Ｏ３、Ｓｍ２Ｏ３、Ｄｙ２Ｏ３、ＦｅＯ及びＣｕＯの合計が０．３〜３１．９重量％であり、
並びに必要に応じて精製剤を通常の濃度で含有する。
【請求項２０】
前記照明手段が蛍光ランプであり、前記蛍光ランプがＥＥＦＬ−ランプ、ガス放電ランプ、ＬＣＤ装置、コンピュータモニタ及び電話機用ディスプレイ用の照明、並びにディスプレイ装置用の照明である、請求項１から１９のいずれか１項記載のバックライトシステム。
【請求項２１】
前記照明手段の前記カバーガラスが、管状の形状を有する、請求項１から２０のいずれか1項記載のバックライトシステム。
【請求項２２】
前記管の直径が＜０．８ｃｍであり、及び／又は最大肉厚が＜１ｍｍである、請求項２１記載のバックライトシステム。
【請求項２３】
前記照明手段の前記カバーガラスが、直径＜１ｃｍのフラットガラスを含んでなる、請求項１から２２のいずれか１項記載のバックライトシステム。
【請求項２４】
バックライト用のカバーガラスであって、
前記カバーガラスのガラス組成物がＩＲ放射線を吸収する１個又は複数個のドーピング酸化物でドープされており、及び／又は
前記カバーガラスがＩＲ放射線を吸収する外部コーティングを有する、前記カバーガラス。
【請求項２５】
前記ドーピング酸化物が、イッテルビウム、ジスプロシウム、サマリウム、酸化鉄（ＩＩ）及び酸化銅（ＩＩ）、並びにこれらの混合物を含んでなる、請求項２４記載のバックライト用のカバーガラス。
【請求項２６】
前記コーティングがＩＲを反射する性質を更に有する、請求項２４記載のバックライト用のカバーガラス。
【請求項２７】
前記コーティングが、ＳｉＯ２及びＴｉＯ２からなる層又はＳｉＯ２及びＴａ２Ｏ５からなる層から選択される、請求項２４から２６のいずれか１項記載のバックライト用のカバーガラス。
【請求項２８】
前記ガラス組成物が、請求項１０から１９のいずれか１項記載のガラス組成物である、請求項２４から２６のいずれか１項記載のバックライト用のカバーガラス。
【請求項２９】
バックライトシステムにおけるＩＲ放射性の吸収のための、カバーガラスの使用であって、
前記カバーガラスのガラス組成物がＩＲ放射線を吸収する１個又は複数個のドーピング酸化物でドープされており、及び／又は
前記カバーガラスがＩＲ放射線吸収内部及び／又は外部コーティングを有し、及び／又は
前記バックライトシステムがカバーガラス以外の素子にＩＲ放射線吸収コーティングを有する、前記使用。
【請求項３０】
前記ドーピング酸化物が、イッテルビウム、ジスプロシウム、サマリウム、酸化鉄（ＩＩ）及び酸化銅（ｉｉ）、並びにこれらの混合物を含んでなる、請求項２９記載の使用。
【請求項３１】
前記素子が、ＩＲ吸収コーティングを有し、光分配ユニット（ライト・ガイド・プレート、ＬＧＰ）、好ましくはディフューザプレート、支持プレート又は支持ディスク、カバーディスク又は保護ディスクの素子、バックライトシステムの（部分）平面若しくは領域、又はそれらのを構成する部材から選択される、請求項２９又は３０記載の使用。
【請求項３２】
前記コーティングがＩＲを反射する性質を更に有する、請求項２９から３１のいずれか１項記載の使用。
【請求項３３】
前記コーティングが、以下のうちの１つ若しくは２つ以上の組み合わせから選択される層である、請求項２９から３２のいずれか１項記載の使用：
ＳｉＯ２及びＴｉＯ２からなる層、
ＳｉＯ２及びＴａ２Ｏ５からなる層、
ＳｉＯ２及びＮｂ２Ｏ５からなる層、
ＳｉＯ２及びIｎ２Ｏ３からなる層、
ＳｉＯ２及びＺｒＯ２からなる層、
透明な導電性層、
Iｎ２Ｏ３からなる層、
ＳｎＯ２からなる層、
ＺｎＯからなる層、
Ｓｎ、Ｆでドーピングされた透明な導電性層、
Ｓｎ、ＦでドーピングされたＩｎ２Ｏ３からなる層、
Ｓｎ、ＦでドーピングされたＳｎＯ２からなる層、
Ｓｎ、ＦでドーピングされたＺｎＯからなる層、
銀からなる層、並びに
銀ベースの層。 
【請求項３４】
前記照明手段が放電ランプである、請求項２９から３３のいずれか１項記載の使用。
【請求項３５】
前記放電ランプが、放電空間を有し、前記放電空間に放電物質（ネオン、アルゴン、キセノン及び／又は希土類イオン及び／又は水銀）が充填されている、請求項３４記載の使用。
【請求項３６】
前記放電ランプの前記カバーガラスの内側に蛍光層が存在する、請求項３４又は３５記載の使用。
【請求項３７】
前記ガラス組成物が請求項１０から１９のいずれか１項記載のガラス組成物である、請求項２９から３６のいずれか１項記載の使用。
【請求項３８】
請求項２４から２８のいずれか１項記載のバックライト用のカバーガラスへのコーティング方法であって、前記コーティングがマイクロ波反応器内でマイクロ波プラズマＣＶＤ法を使用して施される、前記方法。
【請求項３９】
電子機器、好ましくはＬＣＤ装置、コンピュータモニタ及び電話機用ディスプレイのディスプレイ又はスクリーンの背景照明のための、請求項１から２３のいずれか１項記載のバックライトシステムの使用。
【発明の詳細な説明】
【技術分野】
【０００１】
本発明は、赤外線吸収特性を有するバックライトシステムに関する。
【背景技術】
【０００２】
従来公知のディスプレイ、特にフラットディスプレイ、スクリーン等々の背景照明に対する常法のシステムは、大まかには、１つ又は複数のライト若しくはランプなどの１つ又は複数の発光ユニットと、光を均一にディスプレイ上又はスクリーン上に分配するユニット、いわゆる光分配ユニットとから構成されている。この光分配ユニットは、例えばディフューザユニット又は光導ユニット、すなわち光輸送プレート若しくは光導プレート、いわゆるライト・ガイド・プレート（ｌｉｇｈｔ  ｇｕｉｄｉｎｇ  ｐｌａｔｅ）（ＬＧＰ）の形態で設けることができる。
【０００３】
例えばフラットスクリーンの背景照明では、いわゆるバックライトシステム内にガス放電ランプ（特に例えばＣＣＦＬ、ＥＥＦＬのような小型化されたガス放電ランプ）又はＦＦＬのような平面型ライトが使用されている。ガス放電ランプは、光を発生させるため、例えばネオン及びアルゴンなどの希ガスを含有する（更に水銀も含有することもある）。それらのランプはまた、特にランプの点灯時に、ネオン−／アルゴン放電による、例えば９１０〜９２０ｎｍの範囲の波長の赤外線を放出する。
【０００４】
今日用いられるエンターテイメント用のエレクトロニクス機器は、そのほとんどが赤外線遠隔制御装置を介して操作できる。このような遠隔制御装置は通常８５０〜９５０ｎｍの間の範囲の波長で作動する。ゆえにこの波長域内のガス放電ランプによる放射によって機器に障害が生じ得る。とりわけＩＲ放射線はバックライトシステムの加熱をもたらし、かつ熱の滞留をもたらし得る。
【０００５】
本発明は、前記のようなＩＲ放射線の妨害若しくはバックライトシステムの加熱を抑制することを目的とする。
【０００６】
従来の技術において既にＩＲコーティングが記載されているが、これは反射特性のみを有する。
【０００７】
例えば特許文献１は樹脂箔上に干渉多層システムが塗布されている合成樹脂箔に関し、それは、重合可能及び／又は縮重合可能な表面有機基を有するナノスケールの無機固体粒子を含むコーティング組成物を、固化及び／又は熱処理して、重合可能及び／又は重縮合可能な表面有機基を介して架橋層を形成させて得られた、少なくとも２つの層を有することを特徴とする。前記箔は光積層箔として使用することができる。ここで「ナノスケールの無機固体粒子」とは、２００ｎｍを超えない、例えば５〜１０ｎｍの平均粒径であり、かつ該固体粒子は任意の材料、好ましくは金属及び特に金属の（必要であれば水化された）酸化物、硫化物、セレン化物及びテルル化物及びこれらの混合物などの金属化合物を含んでなる。特に好ましくは、重合可能及び／又は縮重合可能な表面有機基を有するＳｉＯ２、ＴｉＯ２、ＺｒＯ２、ＺｎＯ、Ｔａ２Ｏ５、ＳｎＯ２及びＡｌ２Ｏ３のナノスケール粒子、ならびにこれらの任意の混合物である。
【０００８】
更に特許文献２から、許容できる低い放出力値（“ｌｏｗ−Ｅ”）を可能とし、かつ高いＩＲ反射強度を有する、ガラス基板上の種々の層システムが記載されている。この層システムは、Ｓｉ３Ｎ４及びニッケル又はニッケルクロムからなる多数の層を使用し、前記層間にサンドイッチ状に選択された順序でＩＲ反射金属水銀からなる１つ又は複数の層が配置されている。
【０００９】
更に特許文献３は、付加的な赤外線フィルタが光源に前置されるＨＵＤ（ヘッドアップ・ディスプレイ）システムに関する。
【特許文献１】独国特許出願公開第１０２１３０３６号明細書
【特許文献２】米国特許第５３４４７１８号明細書
【特許文献３】欧州特許出願公開第０７０４７４０号明細書
【発明の開示】
【発明が解決しようとする課題】
【００１０】
以上より、本発明の課題は、従来の技術の欠点を回避し、かつ照明手段、特にガス放電ランプからの放出による機器のトラブル及び障害が生じない、スクリーン若しくはディスプレイの背景照明のためのバックライトシステムを提供することである。
【課題を解決するための手段】
【００１１】
この本発明の課題は、カバーガラスを有する少なくとも１つの照明手段を含むディスプレイ又はスクリーンの背景照明のためのバックライトシステムであって、
−  前記カバーガラスのガラス組成物がＩＲ放射線を吸収する１個又は複数個のドーピング酸化物でドープされており、及び／又は
−  前記カバーガラスがＩＲ放射線吸収内部及び／又は外部コーティングを有し、及び／又は
−  前記バックライトシステムがカバーガラス以外の素子にＩＲ放射線吸収コーティングを有する、バックライトシステムの提供によって解決される。
【００１２】
上記は、以下のような変形が可能である：
（１）ＩＲ放射線吸収ドーパントを有するカバーガラス；
（２）任意に内部及び／又は外部コーティングを有してもよい、ＩＲ放射線吸収コーティングを有するカバーガラス；
（３）バックライトシステム中のカバーガラス以外の素子上への、ＩＲ放射線吸収コーティング；
（４）ＩＲ放射線吸収内部及び／又は外部コーティングと共に、ＩＲ放射線吸収ドーパントを有するカバーガラス；
（５）ＩＲ放射線吸収コーティングを有するカバーガラスと、バックライトシステムを構成する前記カバーガラス以外の少なくとも１つの素子上へのＩＲ放射線吸収ドーパント；
（６）ＩＲ放射線吸収コーティングを有するカバーガラスと、バックライトシステムを構成する、カバーガラス以外の少なくとも１つの素子上へのＩＲ放射線吸収内部及び／又は外部コーティング；並びに、
（７）ＩＲ放射線吸収内部及び／又は外部コーティングと共に、ＩＲ放射線吸収コーティングを有するカバーガラスと、並びにバックライトシステムを構成する少なくとも１つの素子上へのＩＲ放射線吸収コーティング。
【００１３】
本発明はまた、バックライトシステム内でＩＲ放射線を吸収するための、ＩＲ放射線を吸収する１個又は複数個のドーピング酸化物でドープされたカバーガラスの使用、及び／又はＩＲ放射線吸収内部及び／又は外部コーティングを有するカバーガラスの使用、及び／又はＩＲ放射線吸収コーティングの、バックライトシステム中のカバーガラス以外の素子上への使用の提供に関する。
上記の場合においても、以下のような変形が可能である：
（１）ＩＲ放射線吸収ドーパントを有するカバーガラスの使用；
（２）カバーガラスが任意に内部及び／又は外部コーティングを有してもよい、ＩＲ放射線吸収コーティングを有するカバーガラスの使用；
（３）バックライトシステムを構成する、カバーガラス以外の素子上への、ＩＲ放射線吸収コーティングの使用；
（４）同時にＩＲ放射線吸収内部及び／又は外部コーティングを有する、ＩＲ放射線吸収ドーパントを有するカバーガラスの使用；
（５）バックライトシステムを構成する、カバーガラス以外の少なくとも１つの素子上へのＩＲ放射線吸収ドーパントと、ＩＲ放射線吸収コーティングを有するカバーガラスの使用；
（６）バックライトシステムを構成する、カバーガラス以外の少なくとも１つの素子上へのＩＲ放射線吸収コーティングと、ＩＲ放射線吸収外部コーティングを有するカバーガラスの使用；及び
（７）ＩＲ放射線吸収コーティングを有するカバーガラスと、バックライトシステムを構成する少なくとも１つの素子上への、ＩＲ放射線吸収内部及び／又は外部コーティングと共にＩＲ放射線吸収コーティングの使用。
本発明に係る各変形態様を用いることにより、バックライトシステム内の望ましくないＩＲ放射線が吸収される。
以上より、本発明により、望ましくないＩＲ放射線からバックライトシステムを保護するための複数の解決方法が提供されうる。
【００１４】
これは例えば、ＩＲ放射線を吸収する１個又は複数個のドーピング酸化物を用いて、ガス放電ランプなどの照明手段のカバーガラスにドーピングすることによって可能となる。ドーピングの例としては、酸化イッテルビウム、酸化ジスプロシウム、酸化サマリウム、酸化第二鉄及び酸化第二銅並びにこれらの混合物の使用である。特に好ましいのは酸化イッテルビウムによるドーピングである。
【００１５】
特に好ましくは、Ｙｂ２Ｏ３、Ｓｍ２Ｏ３、Ｄｙ２Ｏ３、ＦｅＯ及びＣｕＯの合計が０．３〜５０重量％となる態様である。特に好ましくは、カバーガラスが以下のドーピング酸化物を下記の数値範囲で含有する態様である：
Ｙｂ２Ｏ３                            ０〜４０重量％
Ｓｍ２Ｏ３                            ０〜４０重量％
Ｄｙ２Ｏ３                            ０〜４０重量％
ＦｅＯ                              ０〜１０重量％
ＣｕＯ                              ０〜１０重量％
但し、Ｙｂ２Ｏ３、Ｓｍ２Ｏ３、Ｄｙ２Ｏ３、ＦｅＯ及びＣｕＯの合計が０．３〜５０重量％である。
【００１６】
ガラスがＴｉＯ２を含まない場合、すなわち該ガラスがＴｉＯ２によるＵＶブロック作用を有さない場合にのみ、ＦｅＯ［Ｆｅ（２＋）］を使用してＩＲブロック効果を付与することに留意すべきである。さもないとガラスが変色する危険性があるからである。Ｆｅ（２＋）を用いてドープした場合、通常ガラスは緑色に着色される傾向があり、ゆえに可能な限り少量での使用が望ましい。
【００１７】
本発明の他の実施態様では、付加的又は代替的に、ガス放電ランプなどの照明手段のガラスに、内部及び／又は外部コーティングを施してもよい。
【００１８】
他の実施態様では、付加的又は代替的に、例えば光分配ユニット（ライト・ガイド・プレート、ＬＧＰ）などのバックライトシステムを構成するその他の素子（特にディフューザプレート、支持プレート又は支持ディスク、カバーディスク又は保護ディスクの素子、バックライトシステムの（部分）平面若しくは領域、又はそれらのを構成する部材）に、ＩＲ放射線を吸収する層を設けてもよい。ＩＲ吸収層は、ＩＲ放射線を反射する性質を有してもよい。特に好ましいＩＲ吸収層は、例えばＳｉＯ２及びＴｉＯ２からなる複数の層で構成されている。これは例えば１０、２０又はそれ以上の異なる層であってよい。ＴｉＯ２に代わりＴａ２Ｏ５も好適である。当該コーティングはこの場合、好ましくは高屈折層及び低屈折層からなる多層干渉システム、好ましくは低屈折ＳｉＯ２層、及び高屈折ＴｉＯ２層若しくはＴａ２Ｏ５層から構成される。ＴｉＯ２層の代わりにＴａ２Ｏ５層又はＮｂ２Ｏ５層又はIｎ２Ｏ３層又はＺｒＯ２層を含む干渉層システムを使用してもよい。
【００１９】
ガス放電ランプ中におけるガラスの外部又は内部コーティング以外にも、ディフューザプレート又はライト・ガイド・プレート（いわゆる光導プレート若しくは光輸送プレート）などの、バックライトシステムを構成する他の部材をコーティングしてよい。
【００２０】
上記コーティングに対する別法として、導電性酸化層（例えばＩｎ２Ｏ３、ＳｎＯ２、ＺｎＯ又はＳｎ、Ｆのような好適な元素でドーピングできるＩｎ２Ｏ３、ＳｎＯ２、ＺｎＯからなる導電性酸化層）を用いて、導電性若しくは反射性能を向上させてもよい。
【００２１】
その他の可能なコーティングとしては、例えば銀又は好適な銀ベースの層システムからなる薄い金属層が挙げられる。
【００２２】
これらの本発明に係る層若しくはコーティングは、様々な方法によって施すことができる。例えば欧州特許第０３０５１３５号に記載されているような浸漬法、又は欧州特許第０３６９２５３号に記載されたＣＶＤ法が適用可能である。また欧州特許第０４０９４５１号記載のＰＶＤ法を使用してもよい。しかしながら、特に好ましくはドイツ国特許出願公開第１９８５２４５４号明細書記載の、いわゆるＰＩＣＶＤ法（パルス放電プラズマＣＶＤ法）であり、それはマイクロ波反応器内でマイクロ波プラズマＣＶＤ法を利用してコーティングを施すことを特徴とする。前記特許文献の全開示内容を本発明に援用する。
【００２３】
また、本発明の上記諸態様を、適宜組み合わせてもよい。
【発明の効果】
【００２４】
本発明により、いわゆる「オール・イン・ワン」ソリューションが提供され、それによってフィルタなどの付加的な高価な素子の使用を省略することもできる。本発明によりＩＲ放射線を吸収する層がランプ上に提供され、及び／又は照明手段自体にその選択されたガラス組成のカバーガラスを適用することによって、ＩＲ放射線からの保護が提供される。それによってランプの加熱及びバックライトシステム全体の加熱を回避できる。それによって、ＩＲ光線によって生じる望ましくない熱の滞留が本発明により完全に排除される。温度負荷を明らかに低減できるため、バックライトシステムの構成要素であるランプ及びその他の素子の耐久性が顕著に改善される。更にバックライトシステムの操作を妨げ得るＩＲ妨害放射線が抑制される。
【００２５】
更に、別個のＩＲ放射線フィルタの設置を省略でき、かつＩＲ放射線保護がランプ及び／又はバックライトシステムの素子自体に施されている場合、非常に実用可能であり、かつコスト的にもより好適である。組み込まれたＩＲ放射線保護によるハンドリングの簡素化及び付加的な部材の設置の回避以外にも、使用される合成樹脂の温度保護の必要性も軽減され、コスト的に好適な材料、特に合成樹脂をバックライトシステム中に使用することが可能となる。発生する熱は、好ましくは照明手段（すなわちＩＲ放射線を吸収するランプ上のコーティング）によって直接、及び／又はＩＲ放射線を吸収する１個又は複数個のドーピング酸化物でドープされた照明手段上のカバーガラスのガラス組成物、及び／又はバックライトシステムのその他のＩＲ放射線吸収コーティングを有する素子によって排除される。
【発明を実施するための最良の形態】
【００２６】
本発明の特に好ましい実施態様では、ディスプレイ又はスクリーンの背景照明のためのバックライトシステムは、カバーガラスを有する少なくとも１つの照明手段、並びに合成樹脂からなる光分配ユニット（ライト・ガイド・プレート、ＬＧＰ）を含んでなる。この実施態様においては、特にコスト的に好適な合成樹脂を光分配ユニットに使用することができ、該樹脂は、バックライトシステム内にＩＲ光線からの前記保護手段が設けられているため、低い温度耐性であってもよい。
【００２７】
本発明で使用される、いわゆるバックライト型の照明手段としては、例えば低圧放電ランプのような放電ランプ（特に蛍光ランプ）、特に好ましくは小型化蛍光ランプのような、本発明の属する技術の当業者に公知のあらゆる照明手段であってもよい。
【００２８】
この種のバックライトランプは、好ましくは引抜管ガラスから製造することができる。この照明手段は、好ましくは広範囲にわたり透明であり、かつ内側及び外側を有し、中空体の形態で、カバーガラスとして設けられる照明手段と、並びに金属又は合金線の挿入による接続部を有する２つの端部とからなる。その際、焼戻工程で、金属若しくは金属線をガラス体のカバーガラスと溶融させてもよい。当該金属若しくは合金線は電極ブッシング及び／又は電極である。
【００２９】
前記ブッシングは、好ましくはタングステン−又はモリブデン金属又はコバール合金である。カバーガラスの前記ガラス組成物の線熱膨張率（ＣＴＥ）は、好ましくは前記ブッシングの線熱膨張率（ＣＴＥ）と広い範囲において一致し、その結果、ブッシングの領域で応力が発生せず、若しくは一定の、かつ想定された限度内の応力のみが発生する。
【００３０】
本発明に係るシステム内には通常、発光ユニットのほかに、光分配ユニットが含まれている。これは本発明では特に制限されないが、特に好ましい実施態様では、当該光分配ユニットは合成樹脂から構成されている。また、例えばディフューザ若しくはディフューザプレート、又はディフューザディスク、又はＬＧＰ（“ライト・ガイド・プレート”）などの光導プレート又は光輸送プレート若しくはディスクを使用してよい。
【００３１】
特に好ましくは、光分配ユニット用の合成樹脂は、ポリ塩化ビニル（ＰＶＣ）、ポリスチレン（ＰＳ）、ポリエチレン（ＰＥ）、ポリプロピレン（ＰＰ）、ポリアミド（ＰＡ）、ポリカーボネート（ＰＣ）、ポリイミド、ポリエーテルケトン（ＰＥＫ、ＰＥＥＫ、ＰＡＥＫ）、ポリフェニレンスルフィド（ＰＰＳ）、ＳＡＮ（スチレン−アクリルニトリル−コポリマー）、ポリブチレンテレフタレート（ＰＢＴ）、ポリメチルメタクリレート（ＰＭＭＡ）、ポリカーボネート及びシクロオレフィンベースのポリマーからなる群から選択される。好ましいのは、ポリメチルメタクリレート（ＰＭＭＡ）並びにシクロオレフィンベースのポリマー及びこれらの混合物である。
【００３２】
バックライト配列の構造、特に照明手段と光分配ユニットの構造及び配列は、本発明では特に限定されない。以下、幾つかの本発明に係る変形を記載するが、本発明に係る教示内容はこれらの変形態様に制限されるものではない。
【００３３】
本発明に係るバックライトシステムは通常、特殊な反射性の基底プレート若しくは支持プレート、並びにカバープレート若しくは基板を有し、それらの周辺に１つ又は複数の照明手段が直接配置されている。特に本発明では、好ましくは小型バックライトランプの配列が使用される。
【００３４】
したがって、好ましくは１つ又は複数の、特に個々の小型照明手段が使用される。複数の、特に少なくとも２つの照明手段は好ましくは互いに平行に配置してよく、また例えば支持プレートとカバープレートとの間に配置してもよい。当該照明手段は例えば支持プレート上の１つ又は複数の凹所中に設けてよく、それぞれ１つの凹所が１つの照明手段を含んでなってもよい。基板又はカバープレート若しくはカバーディスクとして前記目的に通常用いられる任意のプレート又はディスクを使用してよく、これらはそれぞれのシステム構造及び用途に応じて光分配ユニットとして、又は単にカバーとして機能させてもよい。従って、基板又はカバープレート若しくはバーディスクは、例えば半透明のディフューザディスク又は全透明のディスクであってよい。光分配ユニットは、好ましくは合成樹脂から構成されている。
【００３５】
かかるバックライトシステムは従来技術と異なり、温度安定性の低い合成樹脂を使用できる。
【００３６】
本発明に係る照明手段のカバーガラスは、望ましくないＩＲ放射線を吸収するための、１個又は複数個のドーピング酸化物でドープされていてよい。別法としては、ＩＲ吸収コーティングを、例えば支持プレート又はカバープレート上に、又は外部コーティングとしてカバーガラス上に設けてもよい。またカバーガラスの内部コーティングとして使用してもよい。当然ながら、本発明ではこれらの変形態様を組合せてもよい。
【００３７】
この配列を、例えばテレビ受像機に使用されるような大型ディスプレイに使用してもよい。
【００３８】
例えば蛍光管などの照明手段は、選択的に外部又は内部電極（選択された配列に依存する）を有してもよい。
【００３９】
本発明に係る他の実施態様では、照明手段は本発明に係るバックライトシステムに対応して例えば光分配ユニットの外部に配置されていてもよい。すなわち、１つ以上の照明手段は、例えばディスプレイ又はスクリーンの外部に取り付けてもよく、その場合、目的に応じて光導体として用いられる光輸送プレート、いわゆるＬＧＰ（ライト・ガイド・プレート）を利用して、ディスプレイ又はスクリーン全体にわたって均一に光が放出される。このような光輸送プレートは、好ましくは上述のように合成樹脂から製造されており、かつ例えば粗い表面を有し、該表面を介して光が出射される。照明手段のカバーガラスとして対応するＩＲ放射線を吸収するガラス及び／又はカバーガラス用のＩＲ吸収外部コーティング及び／又は内部コーティング及び／又はＩＲ吸収コーティングを光導プレートのようなバックライトシステムの１つ又は複数の素子上に取り付けてもよい。
【００４０】
本発明に係るバックライトシステムに、無電極ランプシステム（いわゆるＥＥＦＬシステム（外部電極蛍光ランプ））を使用してもよい。
【００４１】
本発明の好ましい一変形態様では、発光ユニットは例えば上側に位置する好ましくは構造化されたディスクと、下側に位置する支持プレートと、並びに側方に位置する壁によって画定される囲繞空間を有する。例えば蛍光ランプのような照明手段はユニットの側方にある。前記囲繞空間は例えば所定の厚さで支持ディスク上に取り付けられている放電発光物質を含んでいてもよく、例えば更に個々の放射空間に分割されていてもよい。カバープレート又はカバーディスクとして、それぞれのシステム構造に応じて、半透明のディフューザディスク又は全透明のディスク等々を使用してよい。ＩＲ放射線を吸収するためにＥＥＦＬランプのカバーガラスを好適な量のドーピング酸化物でドープしてよく、及び／又はバックライト配列の素子及び／又はカバーガラス自体がＩＲ吸収コーティングを具備してもよい。
【００４２】
この本発明に係る変形によるバックライトシステムは、例えば無電極ガス放電ランプである。すなわち該バックライトシステムはブッシングが無く、単に外部若しくは外置型電極が存在する。
【００４３】
しかしながら、原理的には内置型接触も可能である。この場合、プラズマの点弧は内置型電極を介して行うことができる。
【００４４】
この方式の点弧は別の技術である。このようなシステムはＣＣＦＬシステム（冷陰極蛍光ランプ）と呼ばれる。電極ブッシングは特にタングステン−及びモリブデン金属又はコバール合金をブッシング材料として含んでいてもよい。前記配列は大型フラットバックライトを形成し、そのためフラットバックライトとも呼ばれる。
【００４５】
照明手段のカバーガラスはガラス組成物を含んでなるか、又は前記ガラス組成物から構成され、また本発明に係る照明手段に使用するガラスとしては、ホウ珪酸ガラスが特に好ましい。ホウ珪酸ガラスは第１の成分としてＳｉＯ２並びにＢ２Ｏ３を含み、かつその他の成分として例えばＬｉ２Ｏ、Ｎａ２Ｏ、Ｋ２Ｏ、ＣａＯ、ＭｇＯ、ＳｒＯ及びＢａＯのようなアルカリ金属酸化物及び／又はアルカリ土類金属酸化物を含む。
【００４６】
５重量％〜１５重量％のＢ２Ｏ３含有量のホウ珪酸ガラスは高い化学的耐性を示す。更にこの種のホウ珪酸ガラスは、金属（例えばタングステン又はコバールなどの合金）の組成を一定の範囲で選択することによって、線熱膨張率（いわゆるＣＴＥ）を適宜調整できる。それによってブッシングの領域の応力の発生を回避することができる。
【００４７】
１５重量％〜２５重量％のＢ２Ｏ３含有量のホウ珪酸ガラスの使用により、金属タングステン及びコバール合金（Ｆｅ−Ｃｏ−Ｎｉ合金）を用いた良好な工程処理性、並びに良好な線熱膨張率（ＣＴＥ）適合性が得られる。
【００４８】
２５〜３５重量％の範囲のＢ２Ｏ３含有量を有するホウ珪酸ガラスは、特に無電極ガス放電ランプすなわちその電極がランプバルブの外側に取り付けられるランプに使用する場合に有利である。
【００４９】
本発明の第１の実施態様では、ベースガラスは通常好ましくは少なくとも５０重量％若しくは少なくとも５５重量％のＳｉＯ２を含有し、少なくとも６０重量％、特に好ましくは少なくとも６３重量％含有する。最も好ましいＳｉＯ２の最小量は６５重量％である。しかし、個別的な場合においては、ＳｉＯ２の最小量が３５重量％であってもよい。ＳｉＯ２の最大量は８５重量％、特に８３重量％であり、より好ましくはＳｉＯ２７９重量％、特に好ましくは最大７５重量％である。本発明では、Ｂ２Ｏ３は０重量％以上、好ましくは３重量％以上、好ましくは５重量％以上及び特に好ましくは少なくとも１０重量％の量で含有され、少なくとも１５重量％が最も好ましい。Ｂ２Ｏ３の最大量は最大３５重量％であるが、好ましくは最大３２重量％、特に好ましくは最大３０重量％である。
【００５０】
カバーガラスのガラス組成物は、個別的な場合においてＡｌ２Ｏ３を含有しなくてもよいが、通常、最小量０．１重量％、特に０．２重量％でＡｌ２Ｏ３が含有されている。Ａｌ２Ｏ３は一般には０〜２５重量％、好ましくは０〜２０重量％、更に好ましくは０〜１０重量％の量で含有され、０．５重量％若しくは１重量％及び特に２重量％の最小量が好ましい。最大量は通常２５重量％、好ましくは１０重量％である。
【００５１】
アルカリ金属酸化物の合計量は、好ましくは５重量％未満、好ましくは１重量％未満である。特に好ましくは、不純物が生成しない程度で、ガラス組成物中にアルカリ金属を含有させる。Ｌｉ２Ｏの場合は、好ましくは０〜５重量％、特に１．０重量％未満の量である。Ｎａ２Ｏの場合は、好ましくは０〜１０重量％、特に３．０重量％未満の量であり、かつＫ２Ｏの場合は０〜９重量％、特に５．０重量％未満の量で使用され、それぞれ、０．１重量％以下及び０．２重量％以下、特に０．５重量％以下の量が好ましい。
【００５２】
本発明では、Ｍｇ、Ｃａ、Ｓｒなどのアルカリ土類金属酸化物を、それぞれ０〜２０重量％、特に０〜８重量％若しくは０〜５重量％の量で含有させる。ＢａＯの場合は、好ましくは０〜６４重量％の量で存在させてもよい。アルカリ土類金属酸化物の合計は、本発明により０〜６４重量％、特に０〜５０重量％、好ましくは０〜４０重量％である。特に外置型電極を有するガス放電ランプの場合に使用される照明手段では、可能な限り低い損失率Ｐｌｏｓｓと共に高い収率を可能にするため、損失角ｔａｎδと誘電率ε’の商を可能な限り低く選択するのが、特に有利であることを見出した。当該数値は以下の式から算出する：
【数１】
2009537937.tif 000003
式中、
ω：回路周波数
ｔａｎδ：損失角
ε’：誘電率
ｄ：コンデンサの厚さ（この場合はガラスの厚さ）
Ａ：電極面積
Ｉ：電流の強さ、である。
【００５３】
前記商は、ＥＥＦＬに使用する場合、好ましくは５×１０−４未満及び４×１０−４未満、特に好ましくは３×１０−４未満及び２．５×１０−４未満、最も好ましくは２×１０−４未満及び１×１０−４未満である。
【００５４】
本発明において、ｔａｎδ及びε’の商を可能な限り小さく設定するため、ガラス組成物に、特に好ましくはガラスマトリックス中に組み込まれる、酸化物の形態の高分極性元素を含有させる。酸化物形態のかかる高分極性元素は、Ｂａ、Ｃｓ、Ｈｆ、Ｔａ、Ｗ、Ｒｅ、Ｏｓ、Ｉｒ、Ｐｔ、Ｐｂ、Ｂｉ、Ｌａ、Ｃｅ、Ｐｒ、Ｎｄ、Ｅｕ、Ｇｄ、Ｔｂ、Ｈｏ、Ｅｒ、Ｔｍ及び／又はＬｕの酸化物からなる群から選択されてもよい。
【００５５】
好ましくは前記酸化物の少なくとも１種類がガラス組成物中に含まれている。前記酸化物の２種類以上の混合物として存在してよい。従って前記酸化物の少なくとも１種類は、好ましくは０〜６４重量％以上、好ましくは５〜６０重量％、特に好ましくは１０〜５０重量％、特に１５〜５５重量％の量で含有されている。更に好ましくは２０〜４５重量％、特に２０〜４０重量％である。特に好ましくは１５重量％、特に１８重量％、好ましくは２０重量％を下回らない。
【００５６】
特に好ましくはＣｓ２Ｏ、ＢａＯ、ＰｂＯ、Ｂｉ２Ｏ３並びにアルカリ希土類元素の酸化物、酸化ランタン、酸化ガドリニウム、酸化イッテルビウムを、本発明に係るガラス組成物中に存在させる。
【００５７】
特に好ましくは、１種類以上の高分極性元素が少なくとも１５重量％、更に好ましくは１８重量％、特に２０重量％、最も好ましくは２５重量％以上が酸化物形態でガラス組成物中に含有されている。
【００５８】
カバーガラス中のＣｅＯ２の含有量は、好ましくは０〜１０重量％、０〜５重量％、及び特に０〜１重量％若しくは０〜０．５重量％の量が好ましい。Ｎｄ２Ｏ３の含有量は、好ましくは０〜５重量％、０〜２重量％、特に０〜１重量％の量が特に好ましい。Ｂｉ２Ｏ３は、好ましくは０〜６４重量％、より好ましくは５〜６０重量％、特に好ましくは１０〜５５重量％、特に１５〜５０重量％の量で含有される。更に好ましくは２０〜５５重量％又は２０〜５０重量％である。より更に好ましくは２０〜４５重量％、特に好ましくは２０〜４０重量％又は２０〜３５重量％である。
【００５９】
したがって、本発明における全アルカリ土類金属酸化物の合計は、好ましくは０〜６４重量％、特に５〜６０重量％、より好ましくは１０〜５５重量％、最も好ましくは２０〜５５重量％である。更に好ましくは２０〜４０重量％である。
【００６０】
ガラスはＺｎＯを含まなくてもよいが、好ましくは最小０．１重量％〜最大３０重量％で含有し、より好ましくは最大２０重量％、更に好ましくは１０重量％、特に３重量％の含有量が好適である。ＺｒＯ２は０〜５重量％、特に０〜３重量％の量で含有され、３重量％の最大含有量は、多くの場合において十分であることが実証されている。更に、ＷＯ３及びＭｏＯ３もまた、各々独立に０〜５重量％若しくは０〜３重量％、特に０．１〜３重量％の量で含有されていてよい。
【００６１】
Ａｌ２Ｏ３＋Ｂ２Ｏ３＋Ｃｓ２Ｏ＋ＢａＯ＋Ｂｉ２Ｏ３＋ＰｂＯの合計が１５〜６４重量％、好ましくは１５〜６４重量％、特に２０〜６０重量％の範囲である場合、本発明では特に好ましいことが実証されている。Ｂ２Ｏ３は通常最大量３５重量％で使用されるため、残りの４５重量％を分極性の酸化物ＢａＯ、Ｂｉ２Ｏ３、Ｃｓ２Ｏ及びＰｂＯの１種類以上で分配する。
【００６２】
好ましい実施態様では、ＰｂＯ含有量は好ましくは０〜６４重量％、好ましくは１０〜６０重量％、より好ましくは１５〜５５重量％に調整される。特に好ましくは２０〜５０重量％で含有される。
【００６３】
当該ガラスは「ＵＶエッジ」（ＵＶ放射線の吸収）を調整するためにＴｉＯ２を含んでいてもよいた、該ガラスは原理的にそれを含まなくてもよい。ＴｉＯ２の最大含有量は、好ましくは１０重量％、特に最大８重量％であり、最大５重量％が好ましい。ＴｉＯ２の好ましい最小含有量は１重量％である。好ましくは、含有されるＴｉＯ２の少なくとも８０〜９９％、特に９９．９％又は９９．９９％がＴｉ４＋として存在する。幾つかのケースで９９．９９９％のＴｉ４＋含有量が有効であることが実証されており、好ましくは酸化条件下で溶融物を生成させる。すなわちこの酸化条件とは、特にチタンが前記量でＴｉ４＋として存在し又は前記工程で酸化される条件のことである。この酸化条件は溶融物中への例えば硝酸塩、特に硝酸アルカリ及び／又は硝酸アルカリ土類の添加によって容易に実施できる。酸素及び／又は乾燥空気の吹込みによっても酸化溶融物を調製できる。更に酸化溶融物を酸化バーナー調整法により、例えば混合物の溶融時に調製することも可能である。
【００６４】
ガラス組成物中のＴｉＯ２含有量が２重量％以上あり、かつ合計Ｆｅ２Ｏ３含有量が５ｐｐｍ以上である混合物を使用する場合、好ましくはＡｓ２Ｏ３で精製され、かつ硝酸塩で溶融される。硝酸塩の添加は、好ましくは可視領域におけるガラスの着色（イルメナイト（ＦｅＴｉＯ３）混合酸化物の形成）を防止ため、１重量％以上のアルカリ金属硝酸塩含量にて実施される。更に、Ｓｂ２Ｏ３及び硝酸塩による精製も可能である。
【００６５】
ガラス溶融時に硝酸塩がアルカリ金属硝酸塩及び／又はアルカリ土類金属硝酸の形態で添加されるにもかかわらず、精製後の製造されたガラス中の硝酸塩濃度は最大０．０１重量％になるだけであり、多くの場合では最大０．００１重量％である。
【００６６】
Ｆｅ２Ｏ３の含有量は、好ましくは０〜５重量％であり、０〜１重量％及び特に０〜０．５重量％の量が好ましい。ＭｎＯ２の含有量は、好ましくは０〜５重量％であり、０〜２重量％、特に０〜１重量％の量が更に好ましい。成分ＭｏＯ３は、より好ましくは０〜５重量％、好ましくは０〜４重量％の量で含有される。
【００６７】
Ｆｅ２Ｏ３はガラス中に５重量％までの量で添加されてよい。しかしながら、この含有量は好ましくはそれを顕著に下回る量である。鉄が含有されている場合、それは溶融の際の酸化的条件（例えば硝酸塩含有原料の使用）によって酸化数が＋３となり、それによって可視波長域での変色が最小限になる。Ｆｅ２Ｏ３はガラス中に好ましくは５００ｐｐｍ未満の濃度で含有される。Ｆｅ２Ｏ３は一般に不純物として存在する。
【００６８】
特にガラスの変色（特に可視波長域における変色）は、ＴｉＯ２を１重量％以上の含有量となるように添加する際に、ガラス溶融物が実質的に塩化物を含まず、かつ特に塩化物及び／又はＳｂ２Ｏ３が精製の際にガラス溶融物に添加されないことによって、少なくとも部分的に回避することができる。ガラスの青色への着色は、特にＴｉＯ２の使用時に生じるように、精製剤としての塩化物の使用が省略される場合に回避できることを見出した。塩化物並びにフッ化物の最大含有量は、本発明においては最大２重量％、特に１重量％、好ましくは０．１重量％である。
【００６９】
更に、例えば精製剤として使用されるような硫化物が、前記精製剤と同様に可視波長域におけるガラスの変色を生じさせることが判明した。そのため、好ましくは硫化物も省かれる。硫化物の最大含有量は本発明においては２重量％、特に１重量％であり、最大０．１重量％の含有量が好ましい。本発明では、可視波長域とは３２０ｎｍ〜７８０ｎｍの波長域であると解される。
【００７０】
更にＡｓ２Ｏ３によるガラスの精製が、特に酸化条件下で実施される場合において、前記欠点を大幅に克服することを見出した。好ましくはガラス中にＡｓ２Ｏ３を０．０１〜１重量％含有させる。
【００７１】
本発明のガラスは、ＵＶ照射時のソラリゼーションに対して非常に安定しているにもかかわらず、このソラリゼーション安定性は、ＰｄＯ、ＰｔＯ３、ＰｔＯ２、ＰｔＯ、ＲｈＯ２、Ｒｈ２Ｏ３、ＩｒＯ２及び／又はＩｒ２Ｏ３を微量で含有させることによって更に改善できることを見出した。このような物質の含有量は通常、最大０．１重量％、好ましくは最大０．０１重量％であり、最大０．００１重量％が特に好ましい。最小の含有量は通常、０．０１ｐｐｍであり、少なくとも０．０５ｐｐｍ、特に少なくとも０．１ｐｐｍが好ましい。
【００７２】
本発明に係るバックライトシステムにおける照明手段に好適な、カバーガラスの第２の実施態様では、ＳｉＯ２が６０重量％、好ましくは少なくとも６２重量％の最小含有量であり、特に６４重量％の最小含有量が好ましい。本発明に係るガラス中のＳｉＯ２の最大含有量は最大８５重量％、特に７９重量％であり、最大７５重量％の含有量が好ましい。特に好ましい最大含有量は７２重量％である。非常に高いＳｉＯ２含有量を有するガラスは低い誘電損失率ｔａｎδを特徴とし、そのため特に無電極蛍光ランプに好適である。
【００７３】
Ｂ２Ｏ３の含有量は最大１５重量％、特に最大１０重量％であり、最大５重量％の含有量が好ましい。特に好ましくは、最大３重量％のＢ２Ｏ３含有量であり、最大２重量％の含有量が最も好ましい。個別的な場合においては、本発明に係るガラスは全くＢ２Ｏ３を含まなくてもよい。しかしながら、好ましい実施態様においては少なくとも０．１重量％含有し、０．５重量％が好ましい。特に好ましくは０．７５重量％の最小含有量であり、０．９重量％が最も好ましい。
【００７４】
本発明の第２の実施態様に係るガラスは、個別的な場合においてはＡｌ２Ｏ３が含まれていなくてもよいが、通常Ａｌ２Ｏ３を０．１重量％、特に０．２重量％の最小量で含有する。好ましくは０．３重量％の最小含有量であり、０．７重量％、特に少なくとも１．０重量％の最小量が特に好ましい。Ａｌ２Ｏ３の最大量は通常１０重量％であり、最大８重量％が好ましい。多くの場合において５重量％、特に４重量％の最大量が十分であることが実証されている。
【００７５】
第２の実施態様によるガラスは、アルカリ金属酸化物及びアルカリ土類金属酸化物を含有する。この場合のアルカリ金属酸化物の総含有量は少なくとも５重量％、特に少なくとも６重量％、より好ましくは少なくとも８重量％になり、少なくとも１０重量％のアルカリ金属酸化物の最小含有量が特に好ましい。全アルカリ金属酸化物の最大含有量は最大２５重量％、２２重量％、及び特に２０重量％の最大量が特に好ましい。多くの場合において、１８重量％の最大量で十分であることが実証されている。それらのうち、本発明におけるＬｉ２Ｏの含有量は好ましくは０重量％〜最大１０重量％であり、最大８重量％及び特に最大６重量％の最大量が好ましい。Ｋ２Ｏは少なくとも０重量％〜最大２０重量％の含有量であり、０．０１重量％、好ましくは０．０５重量％の最小含有量がより好ましい。個別的な場合において、１．０重量％の最小含有量が好適であることが実証されている。Ｋ２Ｏの最大含有量は、好ましい実施態様では最大２０重量％であり、最大１５重量％及び特に最大１０重量％が好ましい。多くの場合において５重量％の最大含有量が最も好ましいことが実証されている。
【００７６】
Ｎａ２Ｏの含有量は、個別的な場合において、０重量％〜最大２０重量％である。しかしながら、好ましくはＮａ２Ｏの含有量は少なくとも３重量％、特に少なくとも５重量％であり、少なくとも８重量％、特に少なくとも１０重量％の含有量が好ましい。特に好ましい本発明の実施態様では、酸化ナトリウムは少なくとも１２重量％の量で含有される。Ｎａ２Ｏの好ましい最大量は１８重量％若しくは１６重量％であり、最大１５重量％が特に好ましい。
【００７７】
アルカリ土類金属酸化物の含有量は、ＣａＯの場合は最大２０重量％である。但し、個別的な場合において、１８重量％、特に最大１５重量％の含有量で十分である。本発明に係るガラスはカルシウム成分を含んでいなくてもよいが、本発明に係るガラスは通常少なくとも１重量％のＣａＯを含み、少なくとも２重量％、特に少なくとも３重量％の含有量が好ましい。実際には、４重量％の最小含有量が好適であることが実証されている。ＭｇＯの下限は、個別的な場合においては０重量％のときもあるが、少なくとも１重量％、好ましくは少なくとも２重量％の含有量である。本発明に係るガラス中のＭｇＯの最大含有量は８重量％であり、最大７重量％及び特に最大６重量％が好ましい。ＳｒＯ及び／又はＢａＯは、本発明に係るガラス中に全く含まれなくてもよい。しかしながら、好ましくは少なくともその一方又は両方の物質をそれぞれ１重量％、好ましくは少なくとも２重量％で含有する。ガラス中に含有される全アルカリ土類金属酸化物の総含有量は、少なくとも３重量％〜最大３０重量％、特に２０重量％であり、４重量％、特に５重量％の最小含有量が好ましい。多くの場合において、６若しくは７重量％の最小含有量が好適であることが実証されている。アルカリ土類金属酸化物の好ましい最大含有量は１８重量％であり、最大１５重量％が好ましい。幾つかの場合において１２重量％の最大含有量で十分であることが実証されている。
【００７８】
第２の実施態様では、ガラスはＺｎＯを含有しなくてもよいが、好ましくは最小０．１重量％〜最大３０重量％、特に８重量％、好ましくは最大５重量％の最大含有量であり、３重量％若しくは２重量％の最大含有量で十分好適である。ＺｒＯ２は０〜８重量％、特に０〜５重量％、好ましくは０〜５重量％の量で含有され、３重量％の最大含有量が多くの場合十分であることが実証されている。
【００７９】
ＴｉＯ２の最大含有量は、好ましくは１０重量％であり、最大５重量％が好ましい。ＴｉＯ２の好ましい最小含有量は１重量％である。当該ガラスは、好ましくは０〜５重量％ＰｂＯを含有し、最大２重量％、特に最大１重量％の含有量が好適である。当該ガラスは、好ましくは鉛を含有しない。Ｆｅ２Ｏ３及び／又はＣｅＯ２の含有量はそれぞれ０〜５重量％であり、０〜１重量％及び特に０〜０．５重量％の量が好ましい。ＭｎＯ２及び／又はＮｄ２Ｏ３の含有量は０〜５重量％であり、０〜２重量％、特に０〜１重量％の量が好ましい。本発明に係るガラス中に、成分Ｂｉ２Ｏ３及び／又はＭｏＯ３は、それぞれ０〜５重量％、好ましくは０〜４重量％の量で含有され、かつＡｓ２Ｏ３及び／又はＳｂ２Ｏ３はそれぞれ０〜１重量％の量で含有され、最小含有量は好ましくは０．１重量％、特に０．２重量％である。Ｆｅ２Ｏ３、ＣｅＯ２、ＴｉＯ２、ＰｂＯ、Ａｓ２Ｏ３及びＳｂ２Ｏ３の総量は、この場合好ましくは０．１〜１０重量％、特に好ましくは１〜８重量％以上である。本発明に係るガラスは、好ましい実施態様では、必要に応じて０〜２重量％の微量のＳＯ４２−並びにそれぞれ０〜２重量％のＣｌ−及び／又はＦ−を含有する。
【００８０】
なお、各組成物の選択された成分の総量が１００重量％まで補充されることは自明である。
【００８１】
本発明のカバーガラスの好適な組成を、以下に示す。
ＳｉＯ２  ５５〜８５重量％、
Ｂ２Ｏ３  ０〜３５重量％、
Ａｌ２Ｏ３  ０〜２０重量％、
Ｌｉ２Ｏ  ０〜１０重量％、
Ｎａ２Ｏ  ０〜２０重量％、
Ｋ２Ｏ  ０〜２０重量％であり、但し、
Ｌｉ２Ｏ＋Ｎａ２Ｏ＋Ｋ２Ｏ＝０〜２５重量％であり、
ＭｇＯ  ０〜８重量％、
ＣａＯ  ０〜２０重量％、
ＳｒＯ  ０〜５重量％、
ＢａＯ  ０〜４５重量％、好ましくはＢａＯ  ０〜５重量％であり、但し、
ＭｇＯ＋ＣａＯ＋ＳｒＯ＋ＢａＯ＝０〜４５重量％、好ましくは０〜２０重量％であり、
ＴｉＯ２  ０〜１０重量％、好ましくは＞０．５〜１０重量％であり、
ＺｒＯ２  ０〜３重量％、
ＣｅＯ２  ０〜３重量％、
ＷＯ３  ０〜３重量％、
Ｂｉ２Ｏ３  ０〜３重量％、
ＭｏＯ３  ０〜３重量％、
ＹＢ２Ｏ３  ０〜４０重量％、
Ｓｍ２Ｏ３  ０〜４０重量％、
Ｄｙ２Ｏ３  ０〜４０重量％、
ＦｅＯ  ０〜１０重量％、
ＣｕＯ  ０〜１０重量％、
但し、ＹＢ２Ｏ３、Ｓｍ２Ｏ３、Ｄｙ２Ｏ３、ＦｅＯ及びＣｕＯの合計が０．３〜４５重量％であり、
並びに、必要に応じて精製剤（好ましくは塩化物、硫化物、Ａｓ２Ｏ３及びＳｂ２Ｏ３）を通常の濃度で含有する。
【００８２】
好ましくは、本発明の照明手段に用いられるカバーガラスは、以下の組成を有する。
ＳｉＯ２  ５５〜７９重量％、
Ｂ２Ｏ３  ３〜２５重量％、
Ａｌ２Ｏ３  ０〜１０重量％、
Ｌｉ２Ｏ  ０〜１０重量％、
Ｎａ２Ｏ  ０〜１０重量％、
Ｋ２Ｏ  ０〜１０重量％であり、但し、
Ｌｉ２Ｏ＋Ｎａ２Ｏ＋Ｋ２Ｏ＝０．５〜１６重量％であり、
ＭｇＯ  ０〜２重量％、
ＣａＯ  ０〜３重量％、
ＳｒＯ  ０〜３重量％、
ＢａＯ  ０〜４１，２重量％、好ましくはＢａＯ  ０〜３重量％、
ＺｎＯ  ０〜３０重量％、好ましくはＺｎＯ  ０〜３重量％であり、但し、
ＭｇＯ＋ＣａＯ＋ＳｒＯ＋ＢａＯ＋ＺｎＯ＝０〜３０重量％、好ましくは０〜１０重量％であり、
ＺｒＯ２  ０〜３重量％、
ＣｅＯ２  ０〜１重量％、
Ｆｅ２Ｏ３  ０〜１重量％、
ＷＯ３  ０〜３重量％、
Ｂｉ２Ｏ３  ０〜３重量％、
ＭｏＯ３  ０〜３重量％、
ＴｉＯ２  ０〜１０重量％、好ましくはＴｉＯ２＞０．５〜１０重量％であり、
ＹＢ２Ｏ３  ０〜４０重量％、
Ｓｍ２Ｏ３  ０〜４０重量％、
Ｄｙ２Ｏ３  ０〜４０重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜４１．５重量％であり、
必要に応じて精製剤（好ましくは塩化物、硫化物、Ａｓ２Ｏ３及びＳｂ２Ｏ３）を通常の濃度で含有する。
【００８３】
ＳｉＯ２  ６０〜７４．７重量％、
Ｂ２Ｏ３  ＞２５〜３５重量％、
Ａｌ２Ｏ３  ０〜１０重量％、
Ｌｉ２Ｏ  ０〜１０重量％、
Ｎａ２Ｏ  ０〜１４．７重量％、
Ｋ２Ｏ  ０〜１４．７重量％であり、但し、
Ｌｉ２Ｏ＋Ｎａ２Ｏ＋Ｋ２Ｏ＝０〜１４．７重量％であり、
ＭｇＯ  ０〜８重量％、
ＣａＯ  ０〜１４．７重量％、
ＳｒＯ  ０〜５重量％、
ＢａＯ  ０〜１４．７重量％、好ましくはＢａＯ  ０〜５重量％であり、但し、
ＭｇＯ＋ＣａＯ＋ＳｒＯ＋ＢａＯ＝０〜１４．７重量％、好ましくは０〜１４．７重量％であり、
ＺｎＯ  ０〜１４．７重量％、好ましくは０〜３重量％、
ＺｒＯ２  ０〜５重量％、
ＴｉＯ２  ０〜１０重量％、
Ｆｅ２Ｏ３  ０〜０．５重量％、
ＣｅＯ２  ０〜０．５重量％、
ＭｎＯ２  ０〜１重量％、
Ｎｄ２Ｏ３  ０〜１重量％、
ＷＯ３  ０〜２重量％、
Ｂｉ２Ｏ３  ０〜５重量％、
ＭｏＯ３  ０〜５重量％、
Ａｓ２Ｏ３  ０〜１重量％、
Ｓｂ２Ｏ３  ０〜１重量％、
ＳＯ４２−  ０〜２重量％、
Ｃｌ−  ０〜２重量％、
Ｆ−  ０〜２重量％であり、但し、
ＹＢ２Ｏ３  ０〜１４．７重量％、
Ｓｍ２Ｏ３  ０〜１４．７重量％、
Ｄｙ２Ｏ３  ０〜１４．７重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜１４．７重量％であり、
Ｆｅ２Ｏ３＋ＣｅＯ２＋ＴｉＯ２＋ＰｂＯ＋Ａｓ２Ｏ３＋Ｓｂ２Ｏ３の合計が０〜１０重量％であり、
任意に、ＰｄＯ＋ＰｔＯ３＋ＰｔＯ２＋ＰｔＯ＋ＲｈＯ２＋Ｒｈ２Ｏ３＋ＩｒＯ２＋Ｉｒ２Ｏ３＝０．０００００１〜０．１重量％であり、
並びに必要に応じて精製剤を通常の濃度で含有する。
【００８４】
電極ブッシングとガラスの溶融が行われない外置型電極を有する照明手段にも、前記ガラス組成物を同様に使用できる。これはいわゆるＥＥＦＬ（外部電極蛍光ランプ）である。かかるＥＥＦＬ照明装置は電極ブッシングを有さない照明装置である。無電極ＥＥＦＬバックライトの場合の入射は、電場を利用して行われるため、特に良好な電気的特性及び誘電損失角ｔａｎδ並びに誘電率の低い商を特徴とするガラス組成物の使用が特に好適である。特に好適なカバーガラスとしては、例えば上記第１の実施態様に含まれる以下の組成物を有するガラスである。ＥＥＦＬ−放電ランプに用いる本発明に係るガラスは、好ましくは以下の組成を有する。
【００８５】
ＳｉＯ２  ５５〜８４．６重量％、
Ｂ２Ｏ３  ０．１〜３５重量％、
Ａｌ２Ｏ３  ０〜２５重量％、好ましくは０〜２０重量％、
Ｌｉ２Ｏ  ＜１．０重量％
Ｎａ２Ｏ  ＜３．０重量％
Ｋ２Ｏ  ＜５．０重量％であり、但し、
Ｌｉ２Ｏ＋Ｎａ２Ｏ＋Ｋ２Ｏの合計＜５．０重量％であり、
ＭｇＯ  ０〜８重量％、
ＣａＯ  ０〜２０重量％、
ＳｒＯ  ０〜２０重量％、
ＢａＯ  ０〜４４．６重量％、好ましくはＢａＯ  ０〜２０重量％であり、但し、
ＴｉＯ２  ０〜１０重量％、好ましくは＞０．５〜１０重量％であり、
ＺｒＯ２  ０〜３重量％、
ＣｅＯ２  ０〜１０重量％、
Ｆｅ２Ｏ３  ０〜３重量％、好ましくは０〜１重量％、
ＷＯ３  ０〜３重量％、
Ｂｉ２Ｏ３  ０〜４４．６重量％、
ＭｏＯ３  ０〜３重量％、
ＺｎＯ  ０〜１５重量％、好ましくは０〜５重量％、
ＰｂＯ  ０〜４４．６重量％であり、但し、
Ａｌ２Ｏ３＋Ｂ２Ｏ３＋ＢａＯ＋ＰｂＯ＋Ｂｉ２Ｏ３＝１５〜４４．６重量％であり、但し
酸化物形態のＨｆ、Ｔａ、Ｗ、Ｒｅ、Ｏｓ、Ｉｒ、Ｐｔ、Ｌａ、Ｐｒ、Ｎｄ、Ｅｕ、Ｇｄ、Ｔｂ、Ｈｏ、Ｅｒ、Ｔｍ及び／又はＬｕを０〜２９．６重量％で含有し、
並びに必要に応じて精製剤を通常の濃度で含有し、
ＹＢ２Ｏ３  ０〜２９．９重量％、
Ｓｍ２Ｏ３  ０〜２９．９重量％、
Ｄｙ２Ｏ３  ０〜２９．９重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜２９．９重量％であり、
並びに必要に応じて精製剤を通常の濃度で含有する。
【００８６】
ＥＥＦＬ−ランプ中のカバーガラスの、特に好適な実施形態に係る組成は、以下の通りである。
ＳｉＯ２  ５５〜８４．６重量％、
Ｂ２Ｏ３  ０．１〜２９．６重量％、
Ａｌ２Ｏ３  ０〜２０重量％、
Ｌｉ２Ｏ  ＜０．５重量％、
Ｎａ２Ｏ  ＜０．５重量％、
Ｋ２Ｏ  ＜０．５重量％であり、但し、
Ｌｉ２Ｏ＋Ｎａ２Ｏ＋Ｋ２Ｏの合計  ＜１．０重量％であり、
ＭｇＯ  ０〜８重量％、
ＣａＯ  ０〜２０重量％、
ＳｒＯ  ０〜２０重量％、
ＢａＯ  １５〜４４．６重量％、好ましくはＢａＯ  ２０〜３５重量％であり、但し、
ＭｇＯ＋ＣａＯ＋ＳｒＯ＋ＢａＯ＝１５〜２９．６重量％、好ましくは２０〜４０重量％であり、
ＴｉＯ２  ０〜１０重量％、好ましくは＞０．５〜１０重量％、
ＺｒＯ２  ０〜３重量％、
ＣｅＯ２  ０〜１０重量％、好ましくは０〜１重量％、
Ｆｅ２Ｏ３  ０〜１重量％、
ＷＯ３  ０〜３重量％、
Ｂｉ２Ｏ３  ０〜２９．６重量％、
ＭｏＯ３  ０〜３重量％、
ＺｎＯ  ０〜１０重量％、好ましくは０〜５重量％、
ＰｂＯ  ０〜２９．６重量％であり、但し、
ＹＢ２Ｏ３  ０〜２９．９重量％、
Ｓｍ２Ｏ３  ０〜２９．９重量％、
Ｄｙ２Ｏ３  ０〜２９．９重量％、
ＦｅＯ  ０〜１０重量％、
ＣｕＯ  ０〜１０重量％、
Ｃｓ２Ｏ  ０〜２９．６重量％であり、
但し、ＹＢ２Ｏ３、Ｓｍ２Ｏ３、Ｄｙ２Ｏ３、ＦｅＯ及びＣｕＯの合計が０．３〜２９．９重量％であり、
Ａｌ２Ｏ３＋Ｂ２Ｏ３＋ＢａＯ＋Ｃｓ２Ｏ＋ＰｂＯ＋Ｂｉ２Ｏ３の合計が１５〜４４．６重量％であり、
並びに必要に応じて精製剤を通常の濃度で含有する。
【００８７】
好ましくは、当該ガラスは同様に、不純物が生じる程度にはアルカリを含有しない。
【００８８】
ＥＥＦＬ−ランプ中のカバーガラスの、更に好適な実施形態に係る組成は、以下の通りである。
ＳｉＯ２  ３５〜６５重量％、
Ｂ２Ｏ３  ０〜１５重量％、
Ａｌ２Ｏ３  ０〜２０重量％、好ましくは５〜１５重量％、
Ｌｉ２Ｏ  ０〜１．０重量％、
Ｎａ２Ｏ  ０〜１０．０重量％、
Ｋ２Ｏ  ０〜６．０重量％であり、但し、
Ｌｉ２Ｏ＋Ｎａ２Ｏ＋Ｋ２Ｏ＝０〜１７重量％であり、
ＭｇＯ  ０〜６重量％、
ＣａＯ  ０〜１５重量％、
ＳｒＯ  ０〜８重量％、
ＢａＯ  １〜２０重量％、好ましくはＢａＯ  １〜１０重量％、
ＴｉＯ２  ０〜１０重量％、好ましくは＞０．５〜１０重量％、
ＺｒＯ２  ０〜１重量％、
ＣｅＯ２  ０〜０．５重量％、
Ｆｅ２Ｏ３  ０〜０．５重量％、
ＷＯ３  ０〜２重量％、
Ｂｉ２Ｏ３  ０〜２０重量％、
ＭｏＯ３  ０〜５重量％、
ＺｎＯ  ０〜５重量％、好ましくは０〜３重量％、
ＰｂＯ  ０〜６４．７重量％であり、但し、
Ａｌ２Ｏ３＋Ｂ２Ｏ３＋ＢａＯ＋ＰｂＯ＋Ｂｉ２Ｏ３＝８〜６４．７重量％であり、
ＹＢ２Ｏ３  ０〜４０重量％、
Ｓｍ２Ｏ３  ０〜４０重量％、
Ｄｙ２Ｏ３  ０〜４０重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜５０重量％であり、
並びに必要に応じて精製剤を通常の濃度で含有する。
【００８９】
更に別の実施態様では、前記組成物が少なくとも１種類の高分極性酸化物の存在によって、同様に比較的大きいｔａｎδ／ε’＜５×１０〜４の商を有する。特にＥＥＦＬランプの使用に有利であるガラスは以下の組成物を有する：
ＳｉＯ２  ５０〜６５重量％、
Ｂ２Ｏ３  ０〜１５重量％、
Ａｌ２Ｏ３  １〜１７重量％、
Ｌｉ２Ｏ  ０〜０．５重量％、
Ｎａ２Ｏ  ０〜０．５重量％、
Ｋ２Ｏ  ０〜０．５重量％であり、但し、
Ｌｉ２Ｏ＋Ｎａ２Ｏ＋Ｋ２Ｏ＝０〜１重量％であり、
ＭｇＯ  ０〜５重量％、
ＣａＯ  ０〜１５重量％、
ＳｒＯ  ０〜５重量％、
ＢａＯ  ２０〜４８．７重量％、好ましくはＢａＯ  ２０〜４０重量％、
ＴｉＯ２  ０〜１重量％、
ＺｒＯ２  ０〜１重量％、
ＣｅＯ２  ０〜０．５重量％、
Ｆｅ２Ｏ３  ０〜１．０重量％、好ましくは０〜０．５重量％、
ＷＯ３  ０〜２重量％、
Ｂｉ２Ｏ３  ０〜２８．７重量％、
ＭｏＯ３  ０〜５重量％、
ＺｎＯ  ０〜３重量％、
ＰｂＯ  ０〜２８．７重量％、好ましくはＰｂＯ  １０〜２０重量％であり、但し、
ＹＢ２Ｏ３  ０〜１８．７重量％、
Ｓｍ２Ｏ３  ０〜１８．７重量％、
Ｄｙ２Ｏ３  ０〜１８．７重量％、
ＦｅＯ  ０〜１０重量％、
ＣｕＯ  ０〜１０重量％であり、
但し、ＹＢ２Ｏ３、Ｓｍ２Ｏ３、Ｄｙ２Ｏ３、ＦｅＯ及びＣｕＯの合計が０．３〜２９重量％であり、
Ａｌ２Ｏ３＋Ｂ２Ｏ３＋ＢａＯ＋ＰｂＯ＋Ｂｉ２Ｏ３の合計が２１〜４９．７重量％であり、
酸化物形態のＨｆ、Ｔａ、Ｗ、Ｒｅ、Ｏｓ、Ｉｒ、Ｐｔ、Ｌａ、Ｐｒ、Ｎｄ、Ｅｕ、Ｇｄ、Ｔｂ、Ｈｏ、Ｅｒ、Ｔｍ、及び／又はＬｕを０〜２８．７重量％含有し、
並びに必要に応じて精製剤を通常の濃度で含有する。
【００９０】
更に、使用する照明手段とは独立に、上記ガラス組成物は以下の組成を有する：
ＳｉＯ２  ６３〜７２重量％、
Ｂ２Ｏ３  １５〜２０．２重量％、
Ａｌ２Ｏ３  ０〜５重量％、
Ｌｉ２Ｏ  ０〜５重量％、
Ｎａ２Ｏ  ０〜８重量％、
Ｋ２Ｏ  ０〜８重量％であり、但し、
Ｌｉ２Ｏ＋Ｎａ２Ｏ＋Ｋ２Ｏ＝０．５〜１０重量％であり、
ＭｇＯ  ０〜３重量％、
ＣａＯ  ０〜５重量％、
ＳｒＯ  ０〜３重量％、
ＢａＯ  ０〜２０．２重量％、好ましくはＢａＯ  ０〜３重量％であり、但し、
ＭｇＯ＋ＣａＯ＋ＳｒＯ＋ＢａＯ＝０〜２０．２重量％、好ましくは０〜５重量％であり、
ＺｎＯ  ０〜２０．２重量％、好ましくはＺｎＯ  ０〜３重量％であり、
ＺｒＯ２  ０〜５重量％、
ＴｉＯ２  ＞０．５〜１０重量％、
ＣｅＯ２  ０〜０．５重量％、
ＭｎＯ２  ０〜１．０重量％、
Ｎｄ２Ｏ３  ０〜１．０重量％、
ＷＯ３  ０〜２重量％、
Ｂｉ２Ｏ３  ０〜５重量％、
ＭｏＯ３  ０〜５重量％、
Ａｓ２Ｏ３  ０〜１重量％、
Ｓｂ２Ｏ３  ０〜１重量％、
ＳＯ４２−  ０〜２重量％、
Ｃｌ−  ０〜２重量％
Ｆ−  ０〜２重量％であり、但し、
ＹＢ２Ｏ３  ０〜２０．５重量％、
Ｓｍ２Ｏ３  ０〜２０．５重量％、
Ｄｙ２Ｏ３  ０〜２０．５重量％、
ＦｅＯ  ０〜１０重量％、
ＣｕＯ  ０〜１０重量％であり、但し、
ＹＢ２Ｏ３、Ｓｍ２Ｏ３、Ｄｙ２Ｏ３、ＦｅＯ及びＣｕＯの合計が０．３〜２０．５重量％であり、
Ｆｅ２Ｏ３＋ＣｅＯ２＋ＴｉＯ２＋ＰｂＯ＋Ａｓ２Ｏ３＋Ｓｂ２Ｏ３の合計が０．５〜１０重量％であり、
並びに必要に応じて精製剤を通常の濃度で含有する。
【００９１】
更に好適な組成を以下に示す。
ＳｉＯ２  ６７〜７４重量％、
Ｂ２Ｏ３  ５〜１０重量％、
Ａｌ２Ｏ３  ３〜１０重量％、
Ｌｉ２Ｏ  ０〜４重量％、
Ｎａ２Ｏ  ０〜１０重量％、
Ｋ２Ｏ  ０〜１０重量％であり、但し、
Ｌｉ２Ｏ＋Ｎａ２Ｏ＋Ｋ２Ｏ＝０．５〜１０．５重量％であり、
ＭｇＯ  ０〜２重量％、
ＣａＯ  ０〜３重量％、
ＳｒＯ  ０〜３重量％、
ＢａＯ  ０〜２４．１重量％、好ましくはＢａＯ  ０〜３重量％、
ＺｎＯ  ０〜２４．１重量％、好ましくはＺｎＯ  ０〜３重量％であり、但し、
ＭｇＯ＋ＣａＯ＋ＳｒＯ＋ＢａＯ＋ＺｎＯ＝０〜２４．１重量％、好ましくは０〜６重量％であり、
ＺｒＯ２  ０〜３重量％、
ＣｅＯ２  ０〜１重量％であり、
ＴｉＯ２、Ｂｉ２Ｏ３及び／又はＭｏＯ３の量は各々独立に０〜１０重量％であり、
但し、ＴｉＯ２＋Ｂｉ２Ｏ３＋ＭｏＯ３＝０．１〜１０重量％であり、並びに、
ＹＢ２Ｏ３  ０〜２４．４重量％、
Ｓｍ２Ｏ３  ０〜２４．４重量％、
Ｄｙ２Ｏ３  ０〜２４．４重量％、
ＦｅＯ  ０〜１０重量％、
ＣｕＯ  ０〜１０重量％、
但し、ＹＢ２Ｏ３、Ｓｍ２Ｏ３、Ｄｙ２Ｏ３、ＦｅＯ及びＣｕＯの合計が０．３〜２４．４重量％であり、
並びに必要に応じて精製剤を通常の濃度で含有する。
【００９２】
以下のガラス組成物は同様に電極ブッシングを備える外置型電極を有する照明手段、特にランプに特に好適であり、ガラスの溶融は実施されない。これは、とりわけ酸、苛性ソーダ及び水に対する高い化学的耐性を特徴とし、本発明の第２の実施態様に含まれる：
ＳｉＯ２  ６０〜８５重量％、
Ｂ２Ｏ３  ０〜１０重量％、
Ａｌ２Ｏ３  ０〜１０重量％、
Ｌｉ２Ｏ  ０〜１０重量％、
Ｎａ２Ｏ  ０〜２０重量％、
Ｋ２Ｏ  ０〜２０重量％であり、但し、
Ｌｉ２Ｏ＋Ｎａ２Ｏ＋Ｋ２Ｏ＝５〜２５重量％であり、
ＭｇＯ  ０〜８重量％、
ＣａＯ  ０〜２０重量％、
ＳｒＯ  ０〜５重量％、
ＢａＯ  ０〜３０重量％、好ましくはＢａＯ  ０〜５重量％であり、但し、
ＭｇＯ＋ＣａＯ＋ＳｒＯ＋ＢａＯ＝３〜３０重量％、好ましくは３〜２０重量％であり、
ＺｎＯ  ０〜２０重量％、好ましくはＺｎＯ  ０〜８重量％、
ＺｒＯ２  ０〜５重量％、
ＴｉＯ２  ０〜１０重量％、
Ｆｅ２Ｏ３  ０〜５重量％、
ＣｅＯ２  ０〜５重量％、
ＭｎＯ２  ０〜５重量％、
Ｎｄ２Ｏ３  ０〜１．０重量％、
ＷＯ３  ０〜２重量％、
Ｂｉ２Ｏ３  ０〜５重量％、
ＭｏＯ３  ０〜５重量％、
ＰｂＯ  ０〜５重量％、
Ａｓ２Ｏ３  ０〜１重量％、
Ｓｂ２Ｏ３  ０〜１重量％であり、但し、
Ｆｅ２Ｏ３＋ＣｅＯ２＋ＴｉＯ２＋ＰｂＯ＋Ａｓ２Ｏ３＋Ｓｂ２Ｏ３＝０〜１０重量％であり、但し、
任意にＰｄＯ＋ＰｔＯ３＋ＰｔＯ２＋ＰｔＯ＋ＲｈＯ２＋Ｒｈ２Ｏ３＋ＩｒＯ２＋Ｉｒ２Ｏ３＝０．１重量％であり、
ＳＯ４２−  ０〜２重量％、
Ｃｌ−  ０〜２重量％、
Ｆ−  ０〜２重量％、
ＹＢ２Ｏ３  ０〜３１．９重量％、
Ｓｍ２Ｏ３  ０〜３１．９重量％、
Ｄｙ２Ｏ３  ０〜３１．９重量％、
ＦｅＯ  ０〜１０重量％、
ＣｕＯ  ０〜１０重量％、
但し、ＹＢ２Ｏ３、Ｓｍ２Ｏ３、Ｄｙ２Ｏ３、ＦｅＯ及びＣｕＯの合計が０．３〜３１．９重量％であり、
並びに必要に応じて精製剤を通常の濃度で含有する。
【００９３】
第１及び第２の実施態様によるガラスは特にフロート法による、特にフラットガラスの製造に好適であり、管ガラスの製造が特に好ましい。最も直径が少なくとも０．５ｍｍ、特に少なくとも１ｍｍ及び最大２ｃｍ、特に最大１ｃｍの上限を有する管の製造に好適である。特に好ましい管径は２ｍｍ及び５ｍｍの間になる。かかる管は少なくとも０．０５ｍｍ、特に少なくとも０．１ｍｍの肉厚を有し、少なくとも０．２ｍｍが特に好ましいことが判明している。最大肉厚は最大１ｍｍになり、最大０．８ｍｍ未満若しくは０．７ｍｍ未満の肉厚が好ましい。
【００９４】
本発明の照明手段に対して指定されるガラスは特に外部電極を有する蛍光ランプの使用にも、電極がランプガラスと一緒に溶融され、かつそれによって発生する例えばコバール合金、モリブデン及びタングステン等の蛍光ランプにも好適である。外部電極の場合、これは例えば導電性ペーストによって形成されてよい。
【００９５】
更に好ましいのは、平面型ガス放電ランプ用のフラットガラスの形態の上記ガラスの使用である。
【００９６】
前記ガラスは、好ましくはまず初めに半製品に成形される。例えば高温成形工程による半製品の製造は、たとえば直接溶融物から行うことができる。例えば管は、液体ガラスが溶融物タンクから、いわゆるダンナー導管上へ流れ、そこから管に引き抜かれることによって製造される。前記管は例えばヴェロ引法又はＡ引法のような他の方法を介しても製造することができる。これらの工程は当業者に公知である。
【００９７】
フラットガラスはアップドロー法又はダウンドロー法又はフロート法を介しても製造することができる。これらの工程も当業者に公知である。中空ガラスはプレス成形又は射出成形されてもよい。
【００９８】
本明細書に記載されたガラス、特にホウ珪酸ガラスは、特にガス放電管並びに蛍光ランプ、特に小型化された蛍光ランプへの使用に好適であり、かつ完全に特別に照明用に、特に例えば移動電話及びコンピュータモニタのようなディスプレイ及びＬＣＤスクリーンのような電子表示装置の背景照明用に好適であり、かつ液晶表示装置（ＬＣＤ）の製造並びに背面を照明する表示装置（受動型ディスプレイ、いわゆるバックライトユニットを備えるディスプレイ）に光源として使用される。前記適用に対してかかる蛍光ライトは非常に小さい寸法を有し、かつ対応してランプガラスは非常に薄い厚さのみを有する。好ましいディスプレイ並びにスクリーンは、ラップトップに使用されるいわゆるフラットディスプレイ、特にフラットバックライト配列である。特に好ましくは、例えばキセノン原子の放電に基づくようなハロゲン不含の照明手段（キセノンランプ）である。この態様は特に環境に優しいことが実証されている。図面を参照しながら、本発明を以下で詳細に説明する。
【００９９】
図１に、低圧放電ランプ、特に蛍光ランプ、最も好ましくは小型化された蛍光ランプの概略を示す。
【０１００】
図１に、引き抜かれた管ガラスから製造された、いわゆるバックライトランプが示されている。中央部１０は広範囲に透明であり、かつランプ本体を形成する。両方の開放端１２．１、１２．２の中にブッシングの金属線１４．１、１４．２が挿入されている。これらは例えば焼戻工程で透明の管ガラスと共に溶融される。ガラスは、好ましくはブッシングの領域で、ガラスの膨張係数が広範囲に金属線１４．１、１４．２の膨張係数と一致するように選択されている。
【０１０１】
バックライトランプのカバーガラスは、本発明により好ましくは酸化イッテルビウム、酸化ジスプロシウム、酸化サマリウム、酸化第二鉄及び酸化第二銅から選択された１個又は複数個のドーピング酸化物でドープすることができる。択一的又は付加的に、好ましくはＳｉＯ２及びＴｉＯ２層又はＳｉＯ２及びＴａ２Ｏ５層、Ｓ２Ｏ２及びＮｂ２Ｏ５層、ＳｉＯ２及びIｎ２Ｏ３層、ＳｉＯ２及びＺｒＯ２層から選択された外部コーティングが塗布されていてもよい（図示せず）。一般に前記物質からなる層システムは２０又はそれ以上の層を有する干渉層システムである。その他の可能なコーティングは、必要に応じて導電性及びＩＲ反射性を高めるためにＳｎ又はＦでドープされた、例えばＩｎ２Ｏ３、ＳｎＯ２並びにＺｎＯからなる導電性酸化層からなるシステムである。
【０１０２】
別法として、薄い金属層例えば銀又は銀ベースの層システムからなるコーティングを行ってもよい。
【０１０３】
図２ないし４に、例えば種々のバックライトシステムへのバックライトランプの使用が示されており、それにより、望ましくないＩＲ放射線からの保護が可能となる。
【０１０４】
図２に、個々の小型化された発光物質管１１０が互いに平行に使用され、かつ送出された光をディスプレイ上で反射する凹所１５０を備えるプレート１３０の中にあるような適用に対する特殊使用が示されている。反射するプレート１３０の上方に、発光物質管１１０からプレート１３０の方向へ放射された光を一種の反射器として一様に散乱し、かつそれによって均一なディスプレイの照明を生ぜしめる反射層１６０が塗布されている。この配列は、好ましくはより大きいディスプレイ、例えばテレビ受像機に使用される。
【０１０５】
図３の実施態様に従って、照明手段２１０をディスプレイ２０２で外部に取り付けることもでき、その場合は光が光導体として用いられる光輸送プレート２５０、いわゆるＬＧＰ（ライト・ガイド・プレート）として均一にディスプレイ全体にわたって放射される。このような光輸送プレートは、例えば光が放射される粗い表面を有する。照明手段は外部又は内部の電極を有してよい。
【０１０６】
更に、発光ユニット３１０が直接構造化されたディスク３１５の中にあるようなバックライト配列に該照明手段を使用することも可能である。これは図４に示されている。この場合、平行の隆起部いわゆるディスク内の所定の幅（Ｗｒｉｂ）を有するバリヤ３８０を利用して所定の深さ及び所定の幅を有するチャネル（ｄチャネル若しくはＷチャネル）が製造され、その中に放電発光物質３５０があるように構造化されている。この場合、前記チャネルはリン層３７０を具備するディスクと共に複数の放射中空部３６０を形成する。
【０１０７】
図４に示したバックライト配列は無電極ガス放電ランプである。すなわちブッシングが無く、単に外部電極３３０ａ、３３０ｂがある。図４に示したカバープレート又はカバーディスク４１０はそれぞれのシステム構造に応じて半透明のディフューザディスク又は全透明のディスクであってよい。
【０１０８】
図４に示された無電極ランプシステムの場合が、いわゆるＥＥＦＬシステム（外部電極蛍光ランプ）である。前記配列は大きい平面的なバックライトを形成し、そのためフラットバックライトとも呼ばれる。
【０１０９】
図２ないし４に模式的に示されたバックライト配列の１つ又は複数の素子は、本発明によりＩＲ放射線吸収コーティングを有してよい（図示せず）。これは例えば支持プレート、カバープレート又はカバーディスク、バックライト配列又は光分布ユニットの側面又はそれらの領域であってよい。
【０１１０】
本発明に係る教示内容を、実施例により以下に具体的に説明するが、これらに限定されるものではない。
【実施例】
【０１１１】
下表１ないし３に、バックライトシステム内の照明手段用のカバーガラス、及びドーピング酸化物による対応するドーピングによって、望ましくないＩＲ放射線を吸収する、本発明に係る種々のガラス組成物を記載する。
【表１】
2009537937.tif 000004
【表２】
2009537937.tif 000005
【表３】
2009537937.tif 000006
【０１１２】
すなわち、本発明により初めて、望ましくないＩＲ放射線を吸収できるバックライトシステムが提供される。これは、照明手段の対応するドープされたカバーガラス、及び／又は対応する外部コーティング、及び／又はカバーガラスの内部コーティング、及び／又はバックライトシステムのその他の素子のコーティングの提供によって行うことができる。それによって、かかるバックライトシステムの作動時の障害が回避される。
【図面の簡単な説明】
【０１１３】
【図１】好ましくはガラスバルブの内部に導入される電極を備えた、いわゆるバックライトの形態の照明手段である。
【図２】小型化されたバックライト配列用の反射基底プレート若しくは支持プレート及び基板の基本形状である。
【図３】外部電極を備えるバックライト配列である。
【図４】側方に取り付けた蛍光ライトを備えるディスプレイ配列である。
【図１】
2009537937.tif 000007
【図２】
2009537937.tif 000008
【図３】
2009537937.tif 000009
【図４】
2009537937.tif 000010
【国際調査報告】
2009537937.tif 000011
2009537937.tif 000012
2009537937.tif 000013
2009537937.tif 000014
2009537937.tif 000015
2009537937.tif 000016
2009537937.tif 000017
2009537937.tif 000018
2009537937.tif 000019
2009537937.tif 000020